(57)【要約】    本開示は、物品を提供する。本物品は、２つの対向する表面を有する接着層を含む。接着層は、（ｉ）０．１ｇ／１０分〜３００ｇ／１０分のメルトインデックスを有する官能化エチレン系ポリマーと、（ｉｉ）０．０１重量％〜４５重量％の官能化炭化水素と、（ｉｉｉ）粘着付与剤と、（ｉｖ）任意で架橋剤とを含む。  【選択図】なし【特許請求の範囲】
【請求項１】
物品であって、
２つの対向する表面を有する接着層であって、
（ｉ）０．１ｇ／１０分〜３００ｇ／１０分のメルトインデックスを有する官能化エチレン系ポリマーと、
（ｉｉ）０．０１重量％〜４５重量％の官能化炭化水素と、
（ｉｉｉ）粘着付与剤と、
（ｉｖ）架橋剤と、を含む、接着層を含む、物品。
【請求項２】
前記接着層の第１の表面と直接接触している第１の層であって、生地を含む、第１の層をさらに含む、請求項１に記載の物品。
【請求項３】
前記接着層が、前記第１の層に架橋されている、請求項２に記載の物品。
【請求項４】
前記接着層の第２の表面と直接接触している第２の層であって、エチレン／α−オレフィンマルチブロックコポリマー、エチレン／プロピレン／ジエンターポリマー、およびそれらの組み合わせからなる群から選択されるエチレン系ポリマーを含む、第２の層をさらに含む、請求項１に記載の物品。
【請求項５】
前記接着層が、前記第２の層に架橋されている、請求項４に記載の物品。
【請求項６】
前記接着層の第１の表面と直接接触している第１の層であって、ポリエステル繊維、ポリアミド繊維、セルロース繊維、およびそれらの組み合わせからなる群から選択される繊維を含む生地を含む、第１の層と、
前記接着層の第２の表面と直接接触している第２の層であって、エチレン／α−オレフィンマルチブロックコポリマー、エチレン／プロピレン／ジエンターポリマー、およびそれらの組み合わせからなる群から選択されるエチレン系ポリマーを含む、第２の層と、を含む、請求項１〜５のいずれかに記載の物品。
【請求項７】
前記接着層が、架橋されており、前記物品が、初期圧縮後に１０ｇ／ｃｍ〜５００ｇ／ｃｍの剥離強度を有する、請求項６に記載の物品。
【請求項８】
前記官能化炭化水素が、官能化ポリブタジエンである、請求項１〜７のいずれかに記載の物品。
【請求項９】
前記官能化炭化水素が、無水マレイン酸グラフト化ポリブタジエンである、請求項１〜８のいずれかに記載の物品。
【請求項１０】
前記官能化エチレン系ポリマーが、無水マレイン酸グラフト化エチレン系ポリマーである、請求項１〜９のいずれかに記載の物品。
【請求項１１】
前記接着層が、
（ｉ）１０重量％〜７５重量％の前記官能化エチレン系ポリマーと、
（ｉｉ）０．０１重量％〜４５重量％の前記官能化炭化水素と、
（ｉｉｉ）５重量％〜５５重量％の前記粘着付与剤と、
（ｉｖ）０．１重量％〜１０重量％の前記架橋剤と、を含む、請求項１〜１０のいずれかに記載の物品。
【請求項１２】
前記接着層が、
（ｉ）３５重量％〜７０重量％の無水マレイン酸グラフト化エチレン／１−オクテンコポリマーと、
（ｉｉ）０．５重量％〜４０重量％の無水マレイン酸グラフト化ポリブタジエンと、
（ｉｉｉ）１０重量％〜５０重量％の前記粘着付与剤と、
（ｉｖ）０．１重量％〜２重量％の前記架橋剤と、を含む、請求項１〜１１のいずれかに記載の物品。
【請求項１３】
物品であって、
（Ａ）２つの対向する表面を有する接着層であって、
（ｉ）０．１ｇ／１０分〜３００ｇ／１０分のメルトインデックスを有する官能化エチレン系ポリマーと、
（ｉｉ）０．０１重量％〜４５重量％の官能化ポリブタジエンと、
（ｉｉｉ）粘着付与剤と、を含む、接着層と、
（Ｂ）前記接着層の第１の表面と直接接触している第１の層であって、ポリ（エチレンテレフタレート）繊維および綿繊維を含む生地を含む、第１の層と、
（Ｃ）前記接着層の第２の表面と直接接触している第２の層であって、エチレン／α−オレフィンマルチブロックコポリマー、エチレン／プロピレン／ジエンターポリマー、およびそれらの組み合わせからなる群から選択されるエチレン系ポリマーを含む、第２の層と、を含み、
前記接着層が、前記第１の層および前記第２の層の両方に架橋されており、
前記物品が、初期圧縮後に１０ｇ／ｃｍ〜５００ｇ／ｃｍの剥離強度を有する、物品。
【請求項１４】
前記物品が、最終圧縮後に４５０ｇ／ｃｍ〜６０００ｇ／ｃｍの剥離強度を有する、請求項１３に記載の物品。
【請求項１５】
前記物品が、自動車用タイミングベルトである、請求項１３または１４に記載の物品。
【発明の詳細な説明】
【技術分野】
【０００１】
本開示は、接着層を有する物品、ならびにさらに接着層およびポリエステル生地を有する物品、ならびにさらに接着層を介してｆポリオレフィン基材に接着されたポリエステル生地を有する物品に関する。
【背景技術】
【０００２】
エチレン系エラストマーは、タイミングベルト（例えば、自動車用タイミングベルト）、コンベヤベルト、織物構造、配管、包装フィルム、ならびにワイヤーおよびケーブル用途において多数の用途を有する。しかしながら、従来のポリオレフィン接着剤の低い表面エネルギーのために、エチレン系エラストマーの非極性分子の性質は、接着、塗装、および／または印刷を困難なものにしている。
【０００３】
従来の自動車用タイミングベルトの組み立てプロセスでは、高温硬化オーブンへの移動時にベルトの個々の層が互いに分離しないように、ベルトの層間の接着は、初期圧縮プロセス（２０℃〜８０℃の温度、０ＭＰａ〜０．５ＭＰａの圧力、１〜５秒間の期間）後に十分に強くなくてはならない。加えて、自動車用タイミングベルトの使用中に層が互いに分離しないように、ベルトの層間の接着は、最終圧縮プロセス（１３０℃〜１９０℃の温度、０．１ＭＰａ〜１．８ＭＰａの圧力、２〜２５分間の期間）後に十分に強くなくてはならない。
【発明の概要】
【発明が解決しようとする課題】
【０００４】
エチレン系エラストマーを含有する層に接着することができる接着層を含有する、物品および具体的には自動車用タイミングベルト積層構造に対する必要性、ならびにエチレン系エラストマーを含有するエラストマー層を生地層（極性ポリマーを含有する生地層など）に接着することに対する必要性が存在する。さらに、初期圧縮後および最終圧縮後に高い剥離強度を呈する接着層を含有する、物品および具体的には自動車用タイミングベルト積層構造に対する必要性が存在する。
【課題を解決するための手段】
【０００５】
本開示は、物品を提供する。本物品は、２つの対向する表面を有する接着層を含む。接着層は、（ｉ）０．１ｇ／１０分〜３００ｇ／１０分のメルトインデックスを有する官能化エチレン系ポリマーと、（ｉｉ）０．０１重量％〜４５重量％の官能化炭化水素と、（ｉｉｉ）粘着付与剤と、（ｉｖ）任意で架橋剤とを含む。
【０００６】
定義
元素周期表への参照は、ＣＲＣ  Ｐｒｅｓｓ，Ｉｎｃ．，１９９０−１９９１によって出版されたものへの参照である。この周期表における元素の族への参照は、族の番号付けの新しい表記法による。
【０００７】
米国特許慣行の目的のため、いかなる参照される特許、特許出願、または刊行物の内容も、特に定義の開示（本開示に具体的に提供されるいかなる定義とも矛盾しない程度において）および当該技術分野の一般知識に関して、それらの全体が参照により組み込まれる（またはその同等の米国版に相当するものが、参照によりそのように組み込まれる）。
【０００８】
本明細書において開示される数値範囲は、下限値および上限値を含む、下限値から上限値までの全ての値を含む。明確な数値（例えば、１もしくは２、または３〜５、または６、または７）を含む範囲については、任意の２つの明確な数値間の任意の部分範囲が含まれる（例えば、１〜２、２〜６、５〜７、３〜７、５〜６など）。
【０００９】
文脈から暗黙のうちに、またはこの技術分野において慣習的にそうでないと述べられていない限り、全ての部およびパーセントは重量に基づいており、全ての試験方法は本開示の出願日現在のものである。
【００１０】
「組成物」という用語は、組成物を構成する材料の混合物、ならびに組成物の材料から形成された反応生成物および分解生成物を指す。
【００１１】
「含む（ｃｏｍｐｒｉｓｉｎｇ）」、「含む（ｉｎｃｌｕｄｉｎｇ）」、「有する（ｈａｖｉｎｇ）」という用語、およびそれらの派生語は、それが具体的に開示されているかどうかにかかわらず、任意の追加の構成要素、ステップ、または手順の存在を除外することを意図しない。いかなる疑義も回避するために、「含む（ｃｏｍｐｒｉｓｉｎｇ）」という用語の使用を通して請求される全ての構成要素は、反対の記述がない限り、ポリマーであるか、ポリマーでないかにかかわらず、任意の追加の添加剤、補助剤、または化合物を含んでもよい。対照的に、「から本質的になる（ｃｏｎｓｉｓｔｉｎｇ  ｅｓｓｅｎｔｉａｌｌｙ  ｏｆ）」という用語は、操作性に必須ではないものを除き、いかなる後続の列挙の範囲からも任意の他の構成要素、ステップ、または手順を考慮しない。「からなる（ｃｏｎｓｉｓｔｉｎｇ  ｏｆ）」という用語は、具体的に描写または列挙されていない任意の構成要素、ステップ、または手順を考慮しない。「または」という用語は、記述がない限り、列挙された構成要員を個々に、および任意の組み合わせで指す。単数形の使用には、複数形の使用が含まれ、またその逆も含まれる。
【００１２】
「酸無水物」は、同じ酸素原子に結合した２つのアシル基を持つ化合物である。
【００１３】
「アシル基」は、カルボン酸からヒドロキシル基を除去することによって誘導される部分である。
【００１４】
「エチレン系ポリマー」または「エチレンポリマー」または「ポリエチレン」は、ポリマーの重量に基づいて、過半量または５０重量％超の重合エチレンを含有するポリマーであり、任意で、少なくとも１つのコモノマーを含み得る。
【００１５】
「エチレン／α−オレフィンインターポリマー」は、インターポリマーの重量に基づいて、過半量の重合エチレン、および少なくとも１つのα−オレフィンを含有するインターポリマーである。
【００１６】
「生地」は、個々の繊維または糸から形成された織布または不織布（ニットなど）構造である。
【００１７】
「繊維」および類似の用語は、絡み合ったフィラメントの細長いカラムを指す。
【００１８】
「フィラメント」および類似の用語は、概して円形の断面および１０超の長さ対直径の比を有する単一の連続した細長い材料のストランドを指す。
【００１９】
「炭化水素」は、水素原子および炭素原子のみを含有する化合物である。炭化水素は、（ｉ）分枝鎖状または非分枝鎖状、（ｉｉ）飽和または不飽和、（ｉｉｉ）環式または非環式、および（ｉｖ）（ｉ）〜（ｉｉｉ）の任意の組み合わせであり得る。炭化水素の非限定的な例としては、アルカン、アルケン、およびアルキンが挙げられる。
【００２０】
「インターポリマー」は、少なくとも２つの異なる種類のモノマーの重合によって調製されるポリマーである。したがって、インターポリマーという総称は、コポリマー（２つの異なる種類のモノマーから調製されるポリマーを指すために用いられる）、ターポリマー（３つの異なる種類のモノマーから調製されるポリマーを指すために用いられる）、および４つ以上の異なる種類のモノマーから調製されるポリマーを含む。
【００２１】
「不織布」は、ランダムに絡み合っているが、ニット生地の場合のように同定可能な様式ではない、個々の繊維または糸の構造を有するウェブまたは生地である。
【００２２】
「オレフィン系ポリマー」または「ポリオレフィン」は、（ポリマーの重量に基づいて）、例えば、エチレンまたはプロピレンなどの、過半量または５０重量％超の重合オレフィンモノマーを含有するポリマーであり、任意で、少なくとも１つのコモノマーを含み得る。オレフィン系ポリマーの非限定的な例は、エチレン系ポリマーである。
【００２３】
「ポリマー」は、同じ種類であるか異なる種類であるかにかかわらず、モノマーを重合することによって調製されるポリマー化合物である。したがって、ポリマーという総称は、「ホモポリマー」（微量の不純物がポリマー構造中に組み込まれ得るという理解の下に、１種類のみのモノマーから調製されたポリマーを指すために用いられる）という用語、および「インターポリマー」という用語を包含する。例えば残留触媒などの微量の不純物が、ポリマー中に組み込まれるか、および／またはポリマー内に存在してもよい。また、例えば、ランダム、ブロックなどの全ての形態のコポリマーも包含する。「エチレン／α−オレフィンポリマー」および「プロピレン／α−オレフィンポリマー」という用語は、それぞれ重合エチレンまたはプロピレン、および１つ以上の追加の重合性α−オレフィンモノマーから調製される、上述のコポリマーを示す。ポリマーは、多くの場合、１つ以上の特定のモノマー「から作製される」、特定のモノマーもしくはモノマーの種類「に基づく」、または特定のモノマー含有量「を含有する」などとして言及されるが、この文脈において、「モノマー」という用語は、非重合種ではなく、特定のモノマーの重合レムナントを指していることが理解されることに留意されたい。一般的に、本明細書においてポリマーは、対応するモノマーの重合形態である「単位」に基づくものとして言及される。
【００２４】
「タイミングベルト」は、エンジンのバルブが各シリンダーの吸気行程および排気行程中の適切なタイミングで開閉するように、クランクシャフトの回転とカムシャフト（複数可）の回転とを同期させる内燃エンジンの一部を形成するバンドである。タイミングベルトの非限定的な例は、自動車用タイミングベルトである。
【００２５】
「糸」は、織布生地またはニット生地の製造に使用することができる、連続した長さの撚ったフィラメントまたは別様に絡み合ったフィラメントである。
【発明を実施するための形態】
【００２６】
本開示は、物品を提供する。本物品は、２つの対向する表面を有する接着層を含む。接着層は、（ｉ）０．１ｇ／１０分〜３００ｇ／１０分のメルトインデックスを有する官能化エチレン系ポリマーと、（ｉｉ）０．０１重量％〜４５重量％の官能化炭化水素と、（ｉｉｉ）粘着付与剤と、（ｉｖ）任意で架橋剤とを含有する。任意で、本物品は、接着層の第１の表面と直接接触している第１の層であって、布地を含有する、第１の層を含む。任意で、本物品は、接着層の第２の表面と直接接触している第２の層であって、エチレン／α−オレフィンマルチブロックコポリマー、エチレン／プロピレン／ジエンターポリマー、およびそれらの組み合わせからなる群から選択されるエチレン系ポリマーを含有する、第２の層を含む。
【００２７】
Ａ．接着層
本物品は、接着層を含む。接着層は、２つの対向する表面、すなわち、第１の表面および第２の表面を有する。接着層は、（ｉ）０．１ｇ／１０分〜３００ｇ／１０分のメルトインデックスを有する官能化エチレン系ポリマーと、（ｉｉ）０．０１重量％〜４５重量％の官能化炭化水素と、（ｉｉｉ）粘着付与剤と、（ｉｖ）任意で架橋剤と、（ｖ）任意でエチレン系ポリマーと、（ｖｉ）任意でスチレン系ブロックコポリマーと、（ｖｉｉ）任意で添加剤とを含有する。
【００２８】
（ｉ）官能化エチレン系ポリマー
接着層は、官能化エチレン系ポリマーを含有する。「官能化エチレン系ポリマー」は、エチレン系ポリマー鎖に結合した、酸部分、酸無水物部分、アミン部分、イミド部分、またはヒドロキシル部分（例えば、エチレン系ポリマー鎖にグラフトされた酸無水物部分）を有するエチレン系ポリマーである。好適な酸の非限定的な例としては、マレイン酸、フマル酸、イタコン酸、アクリル酸、メタクリル酸、およびクロトン酸などのカルボン酸が挙げられる。好適な酸無水物の非限定的な例としては、無水マレイン酸および無水イタコン酸などのカルボン酸無水物が挙げられる。好適なアミンの非限定的な例としては、一級アミン、二級アミン（例えば、ヒドロキシエチルアミン）、三級アミン（例えば、トリメチルアミン）、モノアミン、ジアミン（例えば、２−エチルアミノエチルアミン）、およびそれらの組み合わせが挙げられる。
【００２９】
一実施形態では、官能化エチレン系ポリマーは、無水マレイン酸官能化エチレン系ポリマーである。さらなる実施形態では、官能化エチレン系ポリマーは、無水マレイン酸グラフト化エチレン系ポリマーである。
【００３０】
官能化エチレン系ポリマーは、エチレン系ポリマーから形成される。好適なエチレン系ポリマーの非限定的な例としては、エチレン／α−オレフィンインターポリマーおよびエチレン／α−オレフィンコポリマーが挙げられる。好適なα−オレフィンの非限定的な例としては、Ｃ３−Ｃ２０α−オレフィン、またはＣ４−Ｃ２０α−オレフィン、またはＣ３−Ｃ１０α−オレフィン、またはＣ４−Ｃ１０α−オレフィン、またはＣ４−Ｃ８α−オレフィンが挙げられる。代表的なα−オレフィンとしては、プロピレン、１−ブテン、１−ペンテン、１−ヘキセン、１−ヘプテン、および１−オクテンが挙げられる。一実施形態では、官能化エチレン系ポリマーは、その中に重合した芳香族コモノマーを含有しない。一実施形態では、エチレン系ポリマーは、エチレン／オクテンインターポリマーである。
【００３１】
一実施形態では、官能化エチレン系ポリマーは、無水マレイン酸官能化エチレン／α−オレフィンインターポリマーである。さらなる実施形態では、官能化エチレン／α−オレフィンインターポリマーは、無水マレイン酸グラフト化エチレン／α−オレフィンインターポリマー（「ＭＡＨ−ｇ−エチレン／α−オレフィンインターポリマー」）、またはさらに無水マレイン酸グラフト化エチレン／オクテンインターポリマーである。好適なＭＡＨ−ｇ−エチレン／α−オレフィンインターポリマーの非限定的な例は、ＭＡＨ−ｇ−エチレン／α−オレフィンコポリマー（例えば、Ｔｈｅ  Ｄｏｗ  Ｃｈｅｍｉｃａｌ  Ｃｏｍｐａｎｙから入手可能なＡＭＰＬＩＦＹ（商標）ＧＲ２１６）である。
【００３２】
一実施形態では、官能化エチレン系ポリマーは、官能化エチレン系ポリマーの重量に基づいて、５０重量％超のエチレン由来の単位、または５１重量％、もしくは５５重量％、もしくは６０重量％から、７０重量％、もしくは８０重量％、もしくは９０重量％、もしくは９５重量％、もしくは９９重量％までのエチレン由来の単位を含有する。一実施形態では、官能化エチレン系ポリマーは、官能化エチレン系ポリマーの総重量に基づいて、０重量％超、または０．０１重量％、または０．０２重量％、または０．０３重量％、または０．０４重量％、または０．０５重量％、または０．０６重量％、または０．０７重量％、または０．０８重量％、または０．０９重量％、または０．１重量％、または０．２重量％、または０．５重量％から、１重量％、または１．５重量％、または２重量％、または２．６重量％、または３重量％、または５重量％までの酸部分、酸無水物部分、アミン部分、イミド部分、またはヒドロキシル部分を含有する。
【００３３】
官能化エチレン系ポリマーは、０．１ｇ／１０分〜３００ｇ／１０分のメルトインデックスを有する。一実施形態では、官能化エチレン系ポリマーは、０．１ｇ／１０分または１ｇ／１０分から、１．５ｇ／１０分、または２．０ｇ／１０分、または３．０ｇ／１０分、または５．０ｇ／１０分、または６．０ｇ／１０分または８．０ｇ／１０分、または１０ｇ／１０分、または１５ｇ／１０分、または２０ｇ／１０分または３０ｇ／１０分、または４０ｇ／１０分または５０ｇ／１０分、または１００ｇ／１０分、または１５０ｇ／１０分、または２００ｇ／１０分、または２５０ｇ／１０分、または３００ｇ／１０分までのメルトインデックスを有する。
【００３４】
一実施形態では、官能化エチレン系ポリマーは、０．８５５ｇ／ｃｃ、または０．８６０ｇ／ｃｃ、または０．８６５ｇ／ｃｃ、または０．８７０ｇ／ｃｃから、０．８７５ｇ／ｃｃ、または０．８８０ｇ／ｃｃ、または０．８８５ｇ／ｃｃ、または０．８９０ｇ／ｃｃ、または０．８９５ｇ／ｃｃまでの密度を有する。
【００３５】
一実施形態では、官能化エチレン系ポリマーは、３５℃、または４０℃、または４５℃、または５０℃、または５５℃、または６０℃から、６５℃、または７０℃、または７５℃、または８０℃、または８５℃、または９０℃、または９５℃、または１００℃までの融点（Ｔｍ）を有する。
【００３６】
一実施形態では、官能化エチレン系ポリマーは、−８０℃、または−７０℃、または−６０℃、または−５８℃、または−５６℃から、−５４℃、または−５２℃、または−５０℃、または−４０℃、または−３０℃、または−２０℃までのガラス転移温度（Ｔｇ）を有する。
【００３７】
一実施形態では、官能化エチレン系ポリマー、またはさらにＭＡＨ−ｇ−エチレン／α−オレフィンインターポリマーは、０．１ｇ／１０分または１ｇ／１０分から、１．５ｇ／１０分、または２．０ｇ／１０分、または３．０ｇ／１０分、または５．０ｇ／１０分、または６．０ｇ／１０分、または７．０ｇ／１０分、または８．０ｇ／１０分、または９．０ｇ／１０分、または１０ｇ／１０分までのメルトインデックスを有し、官能化エチレン系ポリマー、またはさらにＭＡＨ−ｇ−エチレン／α−オレフィンインターポリマーは、以下の特性、（ｉ）少なくとも５０重量％のエチレン由来の単位、および／または（ｉｉ）０重量％超、もしくは０．０１重量％、もしくは０．０２重量％、もしくは０．０３重量％、もしくは０．０４重量％、もしくは０．０５重量％、もしくは０．０６重量％、もしくは０．０７重量％、もしくは０．０８重量％、もしくは０．０９重量％、もしくは０．１重量％、もしくは０．２重量％、もしくは０．５重量％から、１重量％、もしくは１．５重量％、もしくは２重量％、もしくは２．６重量％、もしくは３重量％までの酸無水物部分、および／または（ｉｉｉ）０．８６５ｇ／ｃｃもしくは０．８７０ｇ／ｃｃから、０．８７５ｇ／ｃｃ、もしくは０．８８０ｇ／ｃｃ、もしくは０．８８５ｇ／ｃｃの密度、および／または（ｉｖ）４０℃、もしくは４５℃、もしくは５０℃、もしくは５５℃、もしくは６０℃から、６５℃もしくは７０℃までの融点（Ｔｍ）、および／または（ｖ）−６０℃、もしくは−５８℃、もしくは−５６℃から、−５４℃、もしくは−５２℃、もしくは−５０℃、もしくは−４０℃までのガラス転移温度（Ｔｇ）のうちの１つ、いくつか、または全てを有する。
【００３８】
一実施形態では、官能化エチレン系ポリマーは、接着層の総重量に基づいて、１０重量％、または１２重量％、または１５重量％、または２０重量％、または２５重量％、または３０重量％、または３５重量％、または４０重量％、または４５重量％、または５０重量％、または５５重量％から、６０重量％、または６５重量％、または７０重量％、または７５重量％までの量で接着層内に存在する。
【００３９】
接着層は、２つ以上の官能化エチレン系ポリマーを含み得る。
【００４０】
官能化エチレン系ポリマーは、本明細書に考察される２つ以上の実施形態を含み得る。
【００４１】
（ｉｉ）官能化炭化水素
接着層は、官能化炭化水素を含有する。「官能化炭化水素」は、炭化水素ポリマー鎖に結合した酸無水物部分（例えば、炭化水素ポリマー鎖にグラフトされた酸無水物部分）を有する炭化水素ポリマーである。好適な炭化水素ポリマーの非限定的な例としては、ポリブタジエン、ポリイソプレン、およびエチレン／プロピレン／ジエンターポリマー（ＥＰＤＭ）ターポリマーが挙げられる。好適な酸無水物の非限定的な例としては、無水マレイン酸および無水イタコン酸などのカルボン酸無水物が挙げられる。官能化炭化水素は、接着層内で可塑剤として機能する。
【００４２】
一実施形態では、官能化炭化水素は、官能化ポリブタジエンである。官能化ポリブタジエンのベースポリブタジエンは、モノマー１，３−ブタジエンから形成されたポリマーである。一実施形態では、ベースポリブタジエンは、ポリブタジエンの重量に基づいて、１００重量％の１，３−ブタジエン由来の単位を含有するホモポリマーである。ベースポリブタジエンは、シス、トランス、ビニル、またはそれらの組み合わせであり得る。一実施形態では、ベースポリブタジエンは、１，４−シスポリブタジエンである。一実施形態では、官能化ポリブタジエンは、無水マレイン酸官能化ポリブタジエンである。さらなる実施形態では、官能化ポリブタジエンは、無水マレイン酸グラフト化ポリブタジエン（「ＭＡＨ−ｇ−ＰＢＤ」）である。さらなる実施形態では、ＭＡＨ−ｇ−ＰＢＤは、無水マレイン酸グラフト化１，４−シスポリブタジエンである。好適なＭＡＨ−ｇ−ＰＢＤの非限定的な例としては、各々がＥｖｏｎｉｋ  Ｉｎｄｕｓｔｒｉｅｓから入手可能なＰＯＬＹＶＥＳＴ（商標）ＭＡ１２０およびＰＯＬＹＶＥＳＴ（商標）Ｍ７５が挙げられる。
【００４３】
一実施形態では、官能化ポリブタジエンは、官能化ポリブタジエンの総重量に基づいて、５０重量％超の１，３−ブタジエン由来の単位、または５１重量％、もしくは５５重量％、もしくは６０重量％、もしくは６５重量％から、７０重量％、もしくは７５重量％、もしくは８０重量％、もしくは８５重量％、もしくは９０重量％、もしくは９５重量％、もしくは９８重量％、もしくは９９重量％までの１，３−ブタジエン由来の単位を含有する。一実施形態では、官能化ポリブタジエンは、官能化ポリブタジエンの総重量に基づいて、逆数量の酸無水物部分、または０重量％超、もしくは０．０１重量％、もしくは０．０２重量％、もしくは０．０３重量％、もしくは０．０４重量％、もしくは０．０５重量％、もしくは０．０６重量％、もしくは０．０７重量％、もしくは０．０８重量％、もしくは０．０９重量％、もしくは０．１重量％、もしくは０．２重量％、もしくは０．５重量％から、１重量％、もしくは１．５重量％、もしくは２重量％、もしくは２．６重量％、もしくは３重量％、もしくは５重量％、もしくは８重量％、もしくは１０重量％、もしくは１１重量％、もしくは１２重量％、もしくは１５重量％までの酸無水物部分を含有する。
【００４４】
一実施形態では、官能化炭化水素は、１ｍｇ  ＫＯＨ／ｇ、または５ｍｇ  ＫＯＨ／ｇ〜１０ｍｇ  ＫＯＨ／ｇ、または１５ｍｇ  ＫＯＨ／ｇ、または２０ｍｇ  ＫＯＨ／ｇ、または３０ｍｇ  ＫＯＨ／ｇ、または４０ｍｇ  ＫＯＨ／ｇ、または５０ｍｇ  ＫＯＨ／ｇ、または６０ｍｇ  ＫＯＨ／ｇ、または６５ｍｇ  ＫＯＨ／ｇ、または７０ｍｇ  ＫＯＨ／ｇから、９０ｍｇ  ＫＯＨ／ｇ、または１００ｍｇ  ＫＯＨ／ｇ、または１１０ｍｇ  ＫＯＨ／ｇ、または１２０ｍｇ  ＫＯＨ／ｇ、または１３０ｍｇ  ＫＯＨ／ｇ、または１４０ｍｇ  ＫＯＨ／ｇ、または１５０ｍｇ  ＫＯＨ／ｇまでの酸価を有する。
【００４５】
一実施形態では、官能化炭化水素は、−４０℃、または−３５℃、または−３０℃、または−２５℃から、−２０℃、または−１５℃、または−１０℃、または−５℃、または−１℃、または−０．１℃、または０℃、または５℃、または１０℃、または２０℃までの流動点を有する。
【００４６】
一実施形態では、官能化炭化水素は、３００ｇ  Ｉ２／１００ｇ、または３５０ｇ  Ｉ２／１００ｇ、または３８０ｇ  Ｉ２／１００ｇから、４２０ｇ  Ｉ２／１００ｇ、または４５０ｇ  Ｉ２／１００ｇ、または５００ｇＩ２／１００ｇまでのヨウ素価を有する。
【００４７】
一実施形態では、官能化炭化水素は、０．９０ｇ／ｃｃ、または０．９１ｇ／ｃｃ、または０．９２ｇ／ｃｃ、または０．９３ｇ／ｃｃ、または０．９４ｇ／ｃｃ、または０．９５ｇ／ｃｃから、０．９６ｇ／ｃｃ、または０．９７ｇ／ｃｃ、または０．９８ｇ／ｃｃ、または０．９９ｇ／ｃｃまでの密度を有する。
【００４８】
一実施形態では、官能化炭化水素は、５００ｇ／ｍｏｌ、または１０００ｇ／ｍｏｌ、または１５００ｇ／ｍｏｌ、または２０００ｇ／ｍｏｌ、または２５００ｇ／ｍｏｌから、３０００ｇ／ｍｏｌ、または３２００ｇ／ｍｏｌ、または３５００ｇ／ｍｏｌ、または４０００ｇ／ｍｏｌ、または５０００ｇ／ｍｏｌ、または１００００ｇ／ｍｏｌまでの重量平均分子量（Ｍｗ）を有する。
【００４９】
一実施形態では、官能化ポリブタジエン、またはさらにＭＡＨ−ｇ−ＰＢＤ、またはさらに無水マレイン酸グラフト化１，４−シスポリブタジエンは、以下の特性、（ｉ）５０重量％超の１，３−ブタジエン由来の単位、および／または（ｉｉ）０重量％超、もしくは０．０１重量％、もしくは０．０２重量％、もしくは０．０３重量％、もしくは０．０４重量％、もしくは０．０５重量％、もしくは０．０６重量％、もしくは０．０７重量％、もしくは０．０８重量％、もしくは０．０９重量％、もしくは０．１重量％、もしくは０．２重量％、もしくは０．５重量％から、１重量％、もしくは１．５重量％、もしくは２重量％、もしくは２．６重量％、もしくは３重量％、もしくは５重量％、もしくは８重量％、もしくは１０重量％、もしくは１１重量％、もしくは１２重量％、もしくは１５重量％までの酸無水物部分を含有する、および／または（ｉｉｉ）５０ｍｇ  ＫＯＨ／ｇ、もしくは６０ｍｇ  ＫＯＨ／ｇ、もしくは７０ｍｇ  ＫＯＨ／ｇから、９０ｍｇ  ＫＯＨ／ｇ、もしくは１００ｍｇ  ＫＯＨ／ｇ、もしくは１１０ｍｇ  ＫＯＨ／ｇ、もしくは１２０ｍｇ  ＫＯＨ／ｇ、もしくは１３０ｍｇ  ＫＯＨ／ｇ、もしくは１４０ｍｇ  ＫＯＨ／ｇまでの酸価、および／または（ｉｖ）−３０℃もしくは−２５℃から、−２０℃、もしくは−１５℃、もしくは−１０℃、もしくは−５℃、もしくは−１℃、もしくは−０．１℃、もしくは０℃、もしくは５℃までの流動点、および／または（ｖ）３５０ｇ  Ｉ２／１００ｇもしくは３８０ｇ  Ｉ２／１００ｇから、４２０ｇ  Ｉ２／１００ｇもしくは４５０ｇ  Ｉ２／１００ｇまでのヨウ素価、および／または（ｖｉ）０．９４ｇ／ｃｃもしくは０．９５ｇ／ｃｃから、０．９６ｇ／ｃｃ、もしくは０．９７ｇ／ｃｃ、もしくは０．９８ｇ／ｃｃまでの密度、および／または（ｖｉｉ）２０００ｇ／ｍｏｌもしくは２５００ｇ／ｍｏｌから、３０００ｇ／ｍｏｌ、もしくは３２００ｇ／ｍｏｌ、もしくは３５００ｇ／ｍｏｌ、もしくは４０００ｇ／ｍｏｌまでの重量平均分子量（Ｍｗ）のうちの１つ、いくつか、または全てを有する。
【００５０】
一実施形態では、官能化炭化水素、またはさらに官能化ポリブタジエンは、接着層の総重量に基づいて、０．０１重量％、または０．０５重量％、または０．１重量％、または０．５重量％、または１重量％、または５重量％、または１０重量％、または１５重量％から、２０重量％、または２５重量％、または３０重量％、または３５重量％、または４０重量％、または４５重量％、または５０重量％、または５５重量％までの量で接着層内に存在する。
【００５１】
官能化炭化水素は、本明細書に考察される２つ以上の実施形態を含み得る。
【００５２】
（ｉｉｉ）粘着付与剤
接着層は、粘着付与剤を含有する。粘着付与剤は、８０℃、または８５℃、または９０℃、または９３℃、または９５℃、または９７℃、または１００℃、または１０５℃から、１１０℃、または１１５℃、または１２０℃、または１３０℃、または１４０℃、または１５０℃までの環球式軟化点を有する。粘着付与剤は、粘弾性特性（例えば、タンデルタ）、レオロジー特性（例えば、粘度）、粘着性（例えば、粘着能力）、感圧性、および湿潤特性などの接着層の特性を修飾することができる。いくつかの実施形態では、粘着付与剤は、接着層の粘着性を改善するために使用される。特定の実施形態では、粘着付与剤は、接着性表面を湿潤させるために、および／または接着性表面への接着を改善するために使用される。
【００５３】
本明細書に開示される接着層に好適な粘着付与剤は、室温で固体、半固体、または液体であり得る。好適な粘着付与剤の非限定的な例としては、（１）天然および修飾ロジン（例えば、ガムロジン、ウッドロジン、トール油ロジン、蒸留ロジン、水素化ロジン、二量体化ロジン、および重合ロジン）、（２）天然および変性ロジンのグリセロールおよびペンタエリスリトールエステル（例えば、淡色ウッドロジンのグリセロールエステル、水素化ロジンのグリセロールエステル、重合ロジンのグリセロールエステル、水素化ロジンのペンタエリスリトールエステル、およびロジンのフェノール変性ペンタエリスリトールエステル）、（３）天然テルペンのコポリマーおよびターポリマー（例えば、スチレン／テルペンおよびアルファメチルスチレン／テルペン）、（４）ポリテルペン樹脂および水素化ポリテルペン樹脂、（５）フェノール修飾テルペン樹脂およびそれらの水素化誘導体（例えば、酸性培地中、二環式テルペンおよびフェノールの縮合から生じる樹脂生成物）、（６）脂肪族または脂環式炭化水素樹脂およびそれらの水素化誘導体（例えば、主にオレフィンおよびジオレフィンからなるモノマーの重合から生じる樹脂）、（７）芳香族炭化水素樹脂およびそれらの水素化誘導体、（８）芳香族変性脂肪族または脂環式炭化水素樹脂およびそれらの水素化誘導体、ならびにそれらの組み合わせが挙げられる。
【００５４】
一実施形態では、粘着付与剤は、脂肪族、脂環式、および芳香族炭化水素および修飾炭化水素および水素化版；テルペンおよび変性テルペンおよび水素化版；ならびにロジンおよびロジン誘導体および水素化版；ならびにこれらの粘着付与剤のうちの２つ以上の混合物を含む。これらの粘着付与樹脂は、７０℃または１００℃から、１３０℃または１５０℃までの環球式軟化点を有する。それらはまた、異なるレベルの水素化または飽和（別の一般的に使用される用語である）で入手可能である。好適な粘着付与樹脂の非限定的な例としては、Ｋｉｎｇｓｐｏｒｔ，Ｔｅｎｎ．のＥａｓｔｍａｎ  Ｃｈｅｍｉｃａｌ  Ｃｏ．製のＥａｓｔｏｔａｃ（商標）Ｈ−１００、Ｈ−１１５、およびＨ−１３０が挙げられ、これはそれぞれ１００℃、１１５℃、および１３０℃の軟化点を有する部分的に水素化した脂環式石油炭化水素樹脂である。これらは、Ｅ等級、Ｒ等級、Ｌ等級、およびＷ等級で入手可能であり、これらの等級は異なるレベルの水素化を示し、Ｅが最も水素化されておらず、Ｗが最も水素化されているものである。Ｅ等級は１５の臭素数を有し、Ｒ等級は５の臭素数を有し、Ｌ等級は３の臭素数を有し、Ｗ等級は１の臭素数を有する。Ｅａｓｔｍａｎ  Ｃｈｅｍｉｃａｌ  Ｃｏ．製のＥａｓｔｏｔａｃ（商標）Ｈ−１４２Ｒは、１４０℃の軟化点を有する。好適な粘着付与樹脂の他の非限定的な例としては、部分的に水素化した脂肪族石油炭化水素樹脂であるＥｓｃｏｒｅｚ（商標）５３００、５４００、および５６３７、ならびに部分的に水素化した芳香族変性石油炭化水素樹脂であるＥｓｃｏｒｅｚ（商標）５６００（いずれもＨｏｕｓｔｏｎ，Ｔｅｘ．のＥｘｘｏｎ  Ｃｈｅｍｉｃａｌ  Ｃｏ．から入手可能）；Ａｋｒｏｎ，ＯｈｉｏのＧｏｏｄｙｅａｒ  Ｃｈｅｍｉｃａｌ  Ｃｏ．から入手可能な脂肪族、芳香族石油炭化水素樹脂であるＷｉｎｇｔａｃｋ（商標）Ｅｘｔｒａ；Ｗｉｌｍｉｎｇｔｏｎ，Ｄｅｌ．のＨｅｒｃｕｌｅｓ，Ｉｎｃ．から入手可能な部分的に水素化した脂環式石油炭化水素樹脂であるＨｅｒｃｏｌｉｔｅ（商標）２１００；Ｃｒａｙ  ＶａｌｌｅｙのＮｏｒｓｏｌｅｎｅ（商標）炭化水素樹脂；ならびにＡｒａｋａｗａ  Ｅｕｒｏｐｅ  ＧｍｂＨから入手可能なＡｒｋｏｎ（商標）無色透明の水素化炭化水素樹脂が挙げられる。
【００５５】
一実施形態では、粘着付与剤は、オレフィンおよびジオレフィンからなるモノマーの重合から生じる樹脂（例えば、Ｈｏｕｓｔｏｎ，Ｔｅｘ．のＥｘｘｏｎＭｏｂｉｌ  Ｃｈｅｍｉｃａｌ  Ｃｏｍｐａｎｙ製のＥＳＣＯＲＥＺ（商標）１３１０ＬＣ、ＥＳＣＯＲＥＺ（商標）２５９６、またはＫｉｎｇｓｐｏｒｔ，Ｔｅｎｎ．のＥａｓｔｍａｎ  Ｃｈｅｍｉｃａｌ  Ｃｏｍｐａｎｙ製のＰＩＣＣＯＴＡＣ（商標）１０９５、ＰＩＣＣＯＴＡＣ（商標）９０９５）などの脂肪族炭化水素樹脂およびそれらの水素化誘導体；脂環式石油炭化水素樹脂およびそれらの水素化誘導体（例えば、ＥｘｘｏｎＭｏｂｉｌ  Ｃｈｅｍｉｃａｌ  Ｃｏｍｐａｎｙ製のＥＳＣＯＲＥＺ（商標）５３００および５４００シリーズ、Ｅａｓｔｍａｎ  Ｃｈｅｍｉｃａｌ  Ｃｏｍｐａｎｙ製のＥＡＳＴＯＴＡＣ（商標）樹脂）を含む。いくつかの実施形態では、粘着付与剤は、水素化環状炭化水素樹脂（例えば、Ｅａｓｔｍａｎ  Ｃｈｅｍｉｃａｌ  Ｃｏｍｐａｎｙ製のＲＥＧＡＬＲＥＺ（商標）樹脂およびＲＥＧＡＬＩＴＥ（商標）樹脂）を含む。
【００５６】
一実施形態では、粘着付与剤は、官能化エチレン系ポリマーの酸無水物系部分と反応する基を含まない。
【００５７】
一実施形態では、粘着付与剤は、以下の特性、（ｉ）８０℃、もしくは８５℃、もしくは９０℃、もしくは９３℃、もしくは９５℃、もしくは９７℃、もしくは１００℃、もしくは１０５℃から、１１０℃、もしくは１１５℃、もしくは１２０℃、もしくは１３０℃、もしくは１４０℃、もしくは１５０℃までの環球式軟化点、および／または（ｉｉ）０ｍｇ  ＫＯＨ／ｇから、１ｍｇ  ＫＯＨ／ｇ、もしくは５ｍｇ  ＫＯＨ／ｇ、もしくは１０ｍｇ  ＫＯＨ／ｇ、もしくは１５ｍｇ  ＫＯＨ／ｇ、もしくは２０ｍｇ  ＫＯＨ／ｇ、もしくは５０ｍｇ  ＫＯＨ／ｇ、もしくは１００ｍｇ  ＫＯＨ／ｇ、もしくは１５０ｍｇ  ＫＯＨ／ｇ、もしくは１７０ｍｇ  ＫＯＨ／ｇまでの酸価、および／または（ｉｉｉ）４００ｇ／ｍｏｌ、もしくは５００ｇ／ｍｏｌ、もしくは１０００ｇ／ｍｏｌから、１７００ｇ／ｍｏｌ、もしくは２０００ｇ／ｍｏｌ、もしくは２５００ｇ／ｍｏｌ、もしくは３０００ｇ／ｍｏｌ、もしくは３２００ｇ／ｍｏｌ、もしくは３５００ｇ／ｍｏｌ、もしくは４０００ｇ／ｍｏｌまでの重量平均分子量（Ｍｗ）、および／または（ｉｖ）４００ｇ／ｍｏｌ、もしくは５００ｇ／ｍｏｌから、６００ｇ／ｍｏｌ、もしくは７００ｇ／ｍｏｌ、もしくは８００ｇ／ｍｏｌ、もしくは９００ｇ／ｍｏｌ、もしくは１０００ｇ／ｍｏｌ、もしくは１１００ｇ／ｍｏｌまでの数平均分子量（Ｍｎ）、および／または（ｖ）３０℃、もしくは３５℃、もしくは４０℃から、４５℃、もしくは５０℃、もしくは５５℃までのガラス転移温度（Ｔｇ）のうちの１つ、いくつか、または全てを有する。さらなる実施形態では、粘着付与剤は、脂肪族炭化水素樹脂、脂肪族および芳香族炭化水素樹脂、ポリテルペン樹脂、水素化ロジン酸、またはそれらの組み合わせである。
【００５８】
一実施形態では、粘着付与剤は、９０℃、または９３℃、または１０５℃から、１１０℃、または１１５℃、または１２０℃、または１３０℃、または１４０℃までの環球式軟化点を有する脂肪族および芳香族炭化水素樹脂である。
【００５９】
一実施形態では、粘着付与剤は、接着層の総重量に基づいて、５重量％、または９重量％、または１０重量％、または１５重量％、または１９重量％、または２０重量％、または２５重量％、または３０重量％、または３５重量％から、４０重量％、または４５重量％、または５０重量％、または５５重量％までの量で接着層内に存在する。
【００６０】
粘着付与剤は、本明細書に考察される２つ以上の実施形態を含み得る。
【００６１】
（ｉｖ）架橋剤
一実施形態では、接着層は、架橋剤を含有する。架橋剤は、接着層の硬化を促進し、接着層と、接着層と接触している層との間の接着をさらに促進する。好適な架橋剤の非限定的な例は、過酸化物である。好適な過酸化物の非限定的な例としては、過酸化ベンゾイル、過酸化メチルエチルケトン、過酸化ｔｅｒｔ−ブチル、過酸化ラウロイル、および過酸化ジクミルが挙げられる。一実施形態では、架橋剤は、過酸化ラウロイル、過酸化ジクミル、またはそれらの組み合わせである。
【００６２】
一実施形態では、架橋剤は、接着層の総重量に基づいて、０．１重量％または０．５重量％から、１．０重量％、または１．５重量％、または２．０重量％、または３．０重量％、または４．０重量％、または５．０重量％、または６．０重量％、または７．０重量％、または８．０重量％、または９．０重量％、または１０．０重量％までの量で接着層内に存在する。
【００６３】
架橋剤は、本明細書に考察される２つ以上の実施形態を含み得る。
【００６４】
（ｖ）任意のエチレン系ポリマー
一実施形態では、接着層は、任意のエチレン系ポリマーを含有する。任意のエチレン系ポリマーは、官能化されていない（すなわち、酸無水物部分を含有しない）ため、任意のエチレン系ポリマーは、官能化エチレン系ポリマーとは異なる。
【００６５】
エチレン系ポリマーは、本明細書に開示される任意のエチレン系ポリマーであり得る。一実施形態では、エチレン系ポリマーは、エチレン／α−オレフィンインターポリマーである。一実施形態では、エチレン系ポリマーは、その中に重合した芳香族コモノマーを含有しない。一実施形態では、エチレン系ポリマーは、エチレン／オクテンコポリマーである。
【００６６】
一実施形態では、エチレン系ポリマーは、以下の特性、（ｉ）０．１ｇ／１０分もしくは１ｇ／１０分から、１．５ｇ／１０分、もしくは２．０ｇ／１０分、もしくは５．０ｇ／１０分、もしくは６．０ｇ／１０分、もしくは１０ｇ／１０分、もしくは１５ｇ／１０分、もしくは２０ｇ／１０分、もしくは３０ｇ／１０分、もしくは４０ｇ／１０分、もしくは４５ｇ／１０分、もしくは５０ｇ／１０分までのメルトインデックス、および／または（ｉｉ）少なくとも５０重量％のエチレン由来の単位、および／または（ｉｉｉ）０．８５５ｇ／ｃｃもしくは０．８５９ｇ／ｃｃから、０．８６５ｇ／ｃｃ、もしくは０．８７５ｇ／ｃｃ、もしくは０．８８０ｇ／ｃｃ、もしくは０．８８５ｇ／ｃｃ、もしくは０．８９０ｇ／ｃｃ、もしくは０．８９５ｇ／ｃｃまでの密度、および／または（ｉｖ）３５℃、もしくは４０℃、もしくは４５℃、もしくは５０℃、もしくは５５℃、もしくは６０℃から、６５℃、もしくは７０℃、もしくは７５℃、もしくは８０℃、もしくは８５℃、もしくは９０℃、もしくは９５℃、もしくは１００℃までの融点（Ｔｍ）、および／または（ｖ）−８０℃、もしくは−７０℃、もしくは−６０℃、もしくは−５８℃、もしくは−５６℃から、−５４℃、もしくは−５２℃、もしくは−５０℃、もしくは−４０℃、もしくは−３０℃、もしくは−２０℃までのガラス転移温度（Ｔｇ）のうちの１つ、いくつか、または全てを有する、エチレン／Ｃ４−Ｃ８αオレフィンコポリマー、またはさらにエチレン／１−オクテンコポリマーである。
【００６７】
一実施形態では、エチレン系ポリマーは、接着層の総重量に基づいて、１．０重量％、または５重量％、または１０重量％、または１２重量％から、２５重量％、または３０重量％、または３５重量％、または３７重量％、または４０重量％までの量で接着層内に存在する。
【００６８】
エチレン系ポリマーは、本明細書に考察される２つ以上の実施形態を含み得る。
【００６９】
（ｖｉ）任意のスチレン系ブロックコポリマー
一実施形態では、接着層は、任意のスチレン系ブロックコポリマーを含有する。「スチレン系ブロックコポリマー」は、別のコモノマーの別のブロックセグメントと組み合わせて少なくとも１つのスチレン系モノマーのブロックセグメントを有するエラストマーである。スチレン系ブロックコポリマーは、直鎖状もしくは放射状の種類のもの、またはジブロックもしくはトリブロックの種類のものであり得る。好適なスチレン系ブロックコポリマーの非限定的な例としては、スチレン−イソプレン−スチレンブロックコポリマー（ＳＩＳ）、スチレン−ブタジエン−スチレンブロックコポリマー（ＳＢＳ）、スチレン−エチレン／ブチレン−スチレンブロックコポリマー（ＳＥＢＳ）、スチレン−イソブチレン−スチレンブロックコポリマー（ＳＩＢＳ）、スチレン−エチレン−プロピレン−スチレンブロックコポリマー（ＳＥＰＳ）、およびそれらの混合物が挙げられる。スチレン系ブロックコポリマーは、登録商標名ＶＥＣＴＯＲ（登録商標）の下でＤｅｘｃｏ  Ｐｏｌｙｍｅｒｓから、登録商標名ＫＲＡＴＯＮ（登録商標）（例えば、ＫＲＡＴＯＮ（登録商標）ＦＧ１９０１Ｇ）の下でＫｒａｔｏｎ  Ｃｏｒｐｏｒａｔｉｏｎから、および登録商標名ＳＯＬＰＲＥＮＥ（登録商標）４１１４Ａ、４２１３Ａの下でＤｙｎａｓｏｌなどから入手可能である。
【００７０】
一実施形態では、スチレン系ブロックコポリマーは、官能化されている。官能化スチレン系ブロックコポリマーは、官能基を含有する。そのような官能基は、ポリマー鎖にペンダントでグラフトされている。官能基はまた、所望の官能基を含有する好適なモノマーの共重合を通して組み込まれてもよい。好適な官能基の例としては、ハロ基、特にクロロ基およびブロモ基、ヒドロキシル基、カルボキシル基、カルボニル基、ホスホノ基、酸無水物基、アミノ基、エポキシ基、メルカプト基、硫酸基、スルホン酸基、アミド基、およびエステル基が挙げられる。事前に形成されたスチレン系ブロックコポリマーにグラフトすることができる不飽和カルボン酸化合物および酸無水物化合物の非限定的な例としては、マレイン酸、フマル酸、イタコン酸、アクリル酸、メタクリル酸、クロトン酸、無水マレイン酸、および無水イタコン酸が挙げられる。一実施形態では、官能化スチレン系ブロックコポリマーは、無水マレイン酸官能化スチレン系ブロックコポリマーである。
【００７１】
一実施形態では、スチレン系ブロックコポリマーは、接着層の総重量に基づいて、１．０重量％、または５重量％、または１０重量％、または１２重量％から、２５重量％、または３０重量％、または３５重量％、または３７重量％、または４０重量％までの量で接着層内に存在する。
【００７２】
スチレン系ブロックコポリマーは、本明細書に開示される２つ以上の実施形態を含み得る。
【００７３】
（ｖｉｉ）任意の添加剤
一実施形態では、接着層は、任意の添加剤を含有する。好適な添加剤の非限定的な例としては、可塑剤、油、安定剤、酸化防止剤、顔料、染料、ブロッキング防止添加剤、ポリマー添加剤、消泡剤、保存剤、増粘剤、レオロジー修飾剤、湿潤剤、充填剤、溶媒、核化剤、界面活性剤、キレート剤、ゲル化剤、加工助剤、中和剤、難燃剤、蛍光剤、相溶化剤、抗菌剤、水、およびそれらの組み合わせが挙げられる。
【００７４】
一実施形態では、添加剤は、接着層の総重量に基づいて、０．１重量％、または０．２重量％、または０．３重量％、または０．４重量％から、０．５重量％、または０．６重量％、または０．７重量％、または０．８重量％、または１．０重量％、または２．０重量％、または２．５重量％、または３．０重量％までの量で接着層内に存在する。
【００７５】
添加剤は、本明細書に開示される２つ以上の実施形態を含み得る。
【００７６】
一実施形態では、接着層は、接着組成物の一部として別の層（第１の層または第２の層など）に塗布される。接着組成物は、（ｉ）０．１ｇ／１０分〜３００ｇ／１０分のメルトインデックスを有する官能化エチレン系ポリマーと、（ｉｉ）０．０１重量％〜４５重量％の官能化炭化水素（例えば、官能化ポリブタジエン）と、（ｉｉｉ）粘着付与剤と、（ｉｖ）任意で架橋剤と、（ｖ）任意でエチレン系ポリマーと、（ｖｉ）任意でスチレン系ブロックコポリマーと、（ｖｉｉ）任意で添加剤と、（ｖｉｉｉ）溶媒とを含有する。
【００７７】
（ｖｉｉｉ）溶媒系接着組成物
一実施形態では、接着組成物が提供される。接着組成物は、溶媒を含む。溶媒は、炭化水素溶媒、極性溶媒、およびそれらの組み合わせであり得る。
【００７８】
一実施形態では、溶媒は炭化水素溶媒である。一実施形態では、炭化水素溶媒は、芳香族炭化水素溶媒、脂肪族炭化水素溶媒、およびそれらの組み合わせから選択される。「芳香族炭化水素」は、１つ以上のベンゼン環を含有する炭化水素である。芳香族炭化水素溶媒の非限定的な例としては、トルエンおよびキシレンが挙げられる。「脂肪族炭化水素」は、アルカン、アルケン、アルキン、またはアルカン、アルケン、もしくはアルキンの誘導体である、炭化水素である。脂肪族炭化水素は、芳香族炭化水素を除外する。芳香族炭化水素溶媒の非限定的な例としては、ヘキサン、シクロヘキサン、およびメチルシクロヘキサンが挙げられる。
【００７９】
一実施形態では、溶媒は、極性溶媒である。「極性溶媒」は、極性基を含有する溶媒である。「極性基」は、それがなければ本質的に非極性の分子に結合双極子モーメントを付与する任意の基である。例示的な極性基としては、アルコール、カルボニル、およびカルボン酸エステルが挙げられる。極性溶媒の非限定的な例としては、アルコール、ケトン、エステル、および水が挙げられる。好適なケトンの非限定的な例としては、アセトン、メチルエチルケトン、およびシクロヘキサノンが挙げられる。好適なエステルの非限定的な例としては、酢酸ブチルおよび酢酸エチルが挙げられる。
【００８０】
一実施形態では、溶媒は、メチルシクロヘキサン、シクロヘキサノン、トルエン、メチルエチルケトン、またはそれらの組み合わせである。
【００８１】
溶媒は、本明細書に開示される２つ以上の実施形態を含み得る。
【００８２】
一実施形態では、接着組成物は、（ｉ）０．１ｇ／１０分〜３００ｇ／１０分のメルトインデックスを有する官能化エチレン系ポリマーと、（ｉｉ）０．０１重量％〜４５重量％の官能化炭化水素と、（ｉｉｉ）粘着付与剤と、（ｉｖ）任意で架橋剤と、（ｖ）任意でエチレン系ポリマーと、（ｖｉ）任意でスチレン系ブロックコポリマーと、（ｖｉｉ）任意で添加剤と、（ｖｉｉｉ）溶媒とを加熱下で混合して、構成要素（ｉ）〜（ｖｉｉ）を溶媒中に溶解または部分的に溶解させることによって形成される。
【００８３】
一実施形態では、本接着層は、接着組成物の一部として別の層（第１の層または第２の層など）に塗布される。接着組成物を第１の層または第２の層に塗布するための好適な方法の非限定的な例としては、ドローダウン、棒コーティング、ローラーコーティング、ブラッシング、浸漬、流し込み、またはスプレー技術が挙げられる。
【００８４】
接着組成物を、第１の層または第２の層への塗布後に乾燥させて、接着組成物中の溶媒の重量に基づいて、少なくとも９０重量％、または９８重量％、または９９重量％、または１００重量％の溶媒（複数可）を蒸発させて、接着層を形成する。一実施形態では、接着組成物中の溶媒の総重量の重量に基づいて、１００重量％の溶媒を蒸発させる。接着組成物を乾燥させるための方法の非限定的な例としては、８０℃以上の温度のオーブン内で、少なくとも０．５分間、少なくとも１分間、少なくとも２分間、または少なくとも３分間、または少なくとも４分間、または少なくとも５分間、物品を乾燥させることが挙げられる。
【００８５】
一実施形態では、接着層は、乾燥後に、５０ｇ／ｍ２、または６０ｇ／ｍ２、または７０ｇ／ｍ２、または８０ｇ／ｍ２、または８５ｇ／ｍ２、または９０ｇ／ｍ２から、１００ｇ／ｍ２、または１１０ｇ／ｍ２、または１２０ｇ／ｍ２、または１３０ｇ／ｍ２、または１４０ｇ／ｍ２、または１５０ｇ／ｍ２、または１６０ｇ／ｍ２、または１７０ｇ／ｍ２までのコート重量を有する。
【００８６】
一実施形態では、接着層は、接着層の総重量に基づいて、（ｉ）０．１ｇ／１０分から、５０ｇ／１０分または３００ｇ／１０分までのメルトインデックスを有する、１０重量％、または１２重量％、または１５重量％、または２０重量％、または２５重量％、または３０重量％、または３５重量％、または４０重量％、または４５重量％、または５０重量％、または５５重量％から、６０重量％、または６５重量％、または７０重量％、または７５重量％までの官能化エチレン系ポリマーと、（ｉｉ）０．０１重量％、または０．０５重量％、または０．５重量％、または１重量％、または５重量％、または１０重量％、または１５重量％から、２０重量％、または２５重量％、または３０重量％、または３５重量％、または４０重量％、または４５重量％までの官能化炭化水素（例えば、官能化ポリブタジエン）と、（ｉｉｉ）５重量％、または９重量％、または１０重量％、または１５重量％、または２０重量％、または２５重量％、または３０重量％、または３５重量％から、４０重量％、または４５重量％、または５０重量％、または５５重量％までの粘着付与剤と、（ｉｖ）任意で０重量％、または０．１重量％、または０．５重量％から、１．０重量％、または１．５重量％、または２．０重量％、または３．０重量％、または４．０重量％、または５．０重量％、または６．０重量％、または７．０重量％、または８．０重量％、または９．０重量％、または１０．０重量％までの架橋在と、（ｖ）任意で０重量％、または１．０重量％、または５重量％、または１０重量％、または１２重量％から、２５重量％、または３０重量％、または３５重量％、または３７重量％、または４０重量％までのエチレン系ポリマーと、（ｖｉ）任意で０重量％、または１．０重量％、または５重量％、または１０重量％、または１２重量％から、２５重量％、または３０重量％、または３５重量％、または３７重量％、または４０重量％までのスチレン系ブロックコポリマーと、（ｖｉｉ）任意で０重量％、または０．１重量％、または０．２重量％、または０．３重量％、または０．４重量％から、０．５重量％、または０．６重量％、または０．７重量％、または０．８重量％、または１．０重量％、または２．０重量％、または２．５重量％、または３．０重量％までの添加剤とを含む。
【００８７】
接着層および接着組成物は、本明細書に開示される２つ以上の一実施形態を含み得る。
【００８８】
Ｂ．第１の層
一実施形態では、本物品は、接着層の第１の表面と直接接触している第１の層を含む。第１の層は、布地を含む。一実施形態では、布地は、ポリエステル、ポリアミド（ナイロンなど）、セルロース、繊維ガラス、パラアラミド、アラミド、またはそれらの組み合わせである、個々の繊維または糸から形成される。好適なポリエステルの非限定的な例は、ポリエチレンテレフタレート（ＰＥＴ）である。好適なセルロースの非限定的な例は、綿である。一実施形態では、布地は、ＰＥＴ繊維および綿繊維を含む。一実施形態では、５０重量％、または５１重量％、または７５重量％から、９０重量％、１００重量％までの布地繊維および／または布地糸は、ポリエステル、ポリアミド、セルロース、繊維ガラス、パラアラミド、アラミド、またはそれらの組み合わせである。
【００８９】
布地は、織布であっても不織布（ニットなど）であってもよい。一実施形態では、布地は、ニット生地である。「ニット生地」は、手、編み針、または機械によって、一連の連結したループで糸または繊維を編み合わせることによって形成される。生地は、縦編みまたは横編み、平編み、および丸編みによって形成することができる。好適な縦編みの非限定的な例としては、トリコット、ラッセルパワーネット、およびレースが挙げられる。好適な横編みの非限定的な例としては、丸編み、平編み、およびシームレス（これは多くの場合丸編みのサブセットと見なされる）が挙げられる。
【００９０】
一実施形態では、生地は、２０μｍ、または５０μｍ、または１００μｍ、または２００μｍ、または３００μｍ、または４００μｍから、５００μｍ、または９００μｍ、または１０００μｍ、または１５００μｍ、または２０００μｍ、または３０００μｍまでの厚さを有する。
【００９１】
第１の層、およびさらに布地は、本明細書に開示される２つ以上の実施形態を含み得る。
【００９２】
Ｃ．第２の層
一実施形態では、本物品は、接着層の第２の表面と直接接触している第２の層を含む。第２の層は、（１）エチレン／α−オレフィンマルチブロックコポリマー、（２）エチレン／プロピレン／ジエンターポリマー、およびそれらの組み合わせから選択されるエチレン系ポリマーを含有する。一実施形態では、第２の層は、（３）任意の添加剤を含む。
【００９３】
（１）エチレン／α−オレフィンマルチブロックコポリマー
一実施形態では、第２の層は、エチレン／α−オレフィンマルチブロックコポリマーを含む。「エチレン／α−オレフィンマルチブロックコポリマー」という用語は、重合形態にあるエチレンおよび１つの共重合性Ｃ４−Ｃ８α−オレフィンコモノマーからなるエチレン／Ｃ４−Ｃ８α−オレフィンマルチブロックコポリマーを指し、このポリマーは、化学的または物理的特性が異なる２つの重合モノマー単位の複数のブロックまたはセグメントを特徴とし、ブロックは、直鎖状の様式で結合（または共有結合）している、すなわち、ポリマーは、重合エチレン性官能基に関して端部同士結合している化学的に区別された単位を含む。エチレン／α−オレフィンマルチブロックコポリマーは、２つのブロック（ジブロック）および３つ以上のブロック（マルチブロック）を有するブロックコポリマーを含む。Ｃ４−Ｃ８α−オレフィンは、ブテン、ヘキセン、およびオクテンから選択される。エチレン／α−オレフィンマルチブロックコポリマーは、スチレン（すなわち、スチレンを含まない）、および／またはビニル芳香族モノマー、および／または共役ジエンを含まないか、または別様に除外する。コポリマー中の「エチレン」または「コモノマー」の量を指す場合、これは、その重合単位を意味することが理解される。いくつかの実施形態では、エチレン／α−オレフィンマルチブロックコポリマーは、以下の式：（ＡＢ）ｎによって表すことができ、式中、ｎは、少なくとも１、好ましくは２、３、４、５、１０、１５、２０、３０、４０、５０、６０、７０、８０、９０、１００、またはそれ以上などの２以上の整数であり、「Ａ」は、ハードブロックまたはセグメントを表し、「Ｂ」は、ソフトブロックまたはセグメントを表す。ＡおよびＢは、実質的に分岐状または実質的に星形状の様式とは対照的に、実質的に直鎖状の様式で、または直鎖状の様式で連結または共有結合している。他の実施形態では、ＡブロックおよびＢブロックは、ポリマー鎖に沿ってランダムに分布している。換言すると、ブロックコポリマーは通常、以下のような構造、ＡＡＡ−ＡＡ−ＢＢＢ−ＢＢは有さない。一実施形態では、エチレン／α−オレフィンマルチブロックコポリマーは、異なるコモノマー（複数可）を含む第３の種類のブロックを有さない。別の実施形態では、ブロックＡおよびブロックＢの各々は、ブロック内に実質的にランダムに分布したモノマーまたはコモノマーを有する。換言すると、ブロックＡもブロックＢも、ブロックの残りの部分とは実質的に異なる組成を有する、先端セグメントなどの組成が異なる２つ以上のサブセグメント（またはサブブロック）を含まない。
【００９４】
好ましくは、エチレンは、エチレン／α−オレフィンマルチブロックコポリマー全体の過半モル分率を構成する、すなわち、エチレンは、エチレン／α−オレフィンマルチブロックコポリマー全体の少なくとも５０モル％を構成する。より好ましくは、エチレンは、少なくとも６０モル％、少なくとも７０モル％、または少なくとも８０モル％を構成し、エチレン／α−オレフィンマルチブロックコポリマー全体の実質的に残りの部分は、Ｃ４−Ｃ８α−オレフィンコモノマーを含む。一実施形態では、エチレン／α−オレフィンマルチブロックコポリマーは、５０モル％〜９０モル％のエチレン、または６０モル％〜８５モル％のエチレン、または６５モル％〜８０モル％のエチレンを含有する。多くのエチレン／オクテンマルチブロックコポリマーでは、組成物は、エチレン／オクテンマルチブロックコポリマー全体の８０モル％超のエチレン含有量と、マルチブロックコポリマー全体の１０〜１５モル％または１５〜２０モル％のオクテン含有量とを含む。
【００９５】
エチレン／α−オレフィンマルチブロックコポリマーは、様々な量の「ハード」セグメントおよび「ソフト」セグメントを含む。「ハード」セグメントは、エチレンが、ポリマーの重量に基づいて、９０重量％超、または９５重量％、または９５重量％超、または９８重量％超、最大１００重量％の量で存在する重合単位のブロックである。換言すると、ハードセグメント中のコモノマー含有量（エチレン以外のモノマーの含有量）は、ポリマーの重量に基づいて、１０重量％未満、または５重量％、または５重量％未満、または２重量％未満であり、最低でゼロであり得る。いくつかの実施形態では、ハードセグメントは、エチレン由来の全ての、または実質的に全ての単位を含む。「ソフト」セグメントは、コモノマー含有量（エチレン以外のモノマーの含有量）が、ポリマーの重量に基づいて、５重量％超、または８重量％超、または１０重量％超、または１５重量％超である重合単位のブロックである。一実施形態では、ソフトセグメント中のコモノマー含有量は、２０重量％超、２５重量％超、３０重量％超、３５重量％超、４０重量％超、４５重量％超、５０重量％超、または６０重量％超であり、最大１００重量％であり得る。
【００９６】
ソフトセグメントは、エチレン／α−オレフィンマルチブロックコポリマーの総重量の１重量％〜９９重量％で、またはエチレン／α−オレフィンマルチブロックコポリマーの総重量の５重量％〜９５重量％、１０重量％〜９０重量％、１５重量％〜８５重量％、２０重量％〜８０重量％、２５重量％〜７５重量％、３０重量％〜７０重量％、３５重量％〜６５重量％、４０重量％〜６０重量％、もしくは４５重量％〜５５重量％で、エチレン／α−オレフィンマルチブロックコポリマー中に存在することができる。逆に、ハードセグメントは、同様の範囲内で存在することができる。ソフトセグメントの重量パーセントおよびハードセグメントの重量パーセントは、ＤＳＣまたはＮＭＲから得られたデータに基づいて計算され得る。そのような方法および計算は、例えば、「Ｅｔｈｙｌｅｎｅ／α−Ｏｌｅｆｉｎ  Ｂｌｏｃｋ  Ｉｎｔｅｒ−Ｐｏｌｙｍｅｒｓ」と題され、Ｃｏｌｉｎ  Ｌ．Ｐ．Ｓｈａｎ、Ｌｏｎｎｉｅ  Ｈａｚｌｉｔｔらの名において２００６年３月１５日に出願され、Ｄｏｗ  Ｇｌｏｂａｌ  Ｔｅｃｈｎｏｌｏｇｉｅｓ  Ｉｎｃ．に譲渡された米国特許第７，６０８，６６８号に開示されており、その開示内容の全体が、参照により本明細書に組み込まれる。具体的には、ハードおよびソフトセグメントの重量パーセントおよびコモノマー含有量は、米国特許第７，６０８，６６８号の第５７欄〜第６３欄に記載のように決定することができる。
【００９７】
エチレン／α−オレフィンマルチブロックコポリマーは、直鎖状の様式で結合している（または共有結合している）２つ以上の化学的に異なる領域またはセグメント（「ブロック」と称される）を含む、すなわち、それは、ペンダントまたはグラフトされた様式ではなく、重合エチレン性官能基に関して端部同士結合している化学的に区別された単位を含有する。一実施形態では、ブロックは、組み込まれるコモノマーの量もしくは種類、密度、結晶化度、そのような組成のポリマーに起因する結晶サイズ、立体規則性の種類もしくは程度（アイソタクチックもしくはシンジオタクチック）、位置規則性もしくは位置不規則性、分岐の量（長鎖分岐もしくは超分岐を含む）、均質性、または任意の他の化学的もしくは物理的特性において異なる。連続モノマー付加、流動触媒、またはアニオン重合技術によって生成されるインターポリマーを含む、先行技術のブロックインターポリマーと比較して、本発明のエチレン／α−オレフィンマルチブロックコポリマーは、一実施形態では、シャトリング剤（複数可）とそれらの調製において使用される複数の触媒との組み合わせの効果のため、ポリマー多分散性（ＰＤＩもしくはＭｗ／ＭｎもしくはＭＷＤ）、多分散ブロック長分布、および／または多分散ブロック数分布の両方の特有の分布を特徴とする。
【００９８】
一実施形態では、エチレン／α−オレフィンマルチブロックコポリマーは、連続プロセスで生成され、１．７〜３．５、または１．８〜３、または１．８〜２．５、または１．８〜２．２の多分散指数（Ｍｗ／Ｍｎ）を有する。バッチまたは半バッチプロセスで生成される場合、エチレン／α−オレフィンマルチブロックコポリマーは、１．０〜３．５、または１．３〜３、または１．４〜２．５、または１．４〜２のＭｗ／Ｍｎを有する。
【００９９】
加えて、エチレン／α−オレフィンマルチブロックコポリマーは、ポアソン分布ではなく、シュルツ・フロリー分布に当て嵌まるＰＤＩ（またはＭｗ／Ｍｎ）を有する。本発明のエチレン／α−オレフィンマルチブロックコポリマーは、多分散ブロック分布ならびにブロックサイズの多分散分布の両方を有する。これにより、改善された識別可能な物理的特性を有するポリマー生成物の形成が生じる。多分散ブロック分布の理論的利点は、Ｐｏｔｅｍｋｉｎ，Ｐｈｙｓｉｃａｌ  Ｒｅｖｉｅｗ  Ｅ（１９９８）５７（６），ｐｐ．６９０２−６９１２およびＤｏｂｒｙｎｉｎ，Ｊ．Ｃｈｅｍ．Ｐｈｖｓ．（１９９７）１０７（２１），ｐｐ９２３４−９２３８において以前モデル化および考察されている。
【０１００】
一実施形態では、本発明のエチレン／α−オレフィンマルチブロックコポリマーは、ブロック長の最確分布を有する。
【０１０１】
さらなる実施形態では、本開示のエチレン／α−オレフィンマルチブロックコポリマー、特に連続溶液重合反応器内で作製されるものは、ブロック長の最確分布を有する。本開示の一実施形態では、エチレン／α−オレフィンマルチブロックコポリマーは、以下を有するものとして定義される。
（Ａ）約１．７〜約３．５のＭｗ／Ｍｎ、摂氏での少なくとも１つの融点Ｔｍ、およびグラム／立方センチメートルでの密度ｄ（ここで、Ｔｍおよびｄの数値は、以下の関係、
Ｔｍ＞−２００２．９＋４５３８．５（ｄ）−２４２２．２（ｄ）２に対応する）、ならびに／または
（Ｂ）約１．７〜約３．５のＭｗ／Ｍｎ、Ｊ／ｇでの融解熱△Ｈ、および最高ＤＳＣピークと最高結晶化温度分析分画（「ＣＲＹＳＴＡＦ」）ピークとの間の温度差として定義される、摂氏でのデルタ量△Ｔを特徴とする（ここで、△Ｔおよび△Ｈの数値は、以下の関係、
△Ｈがゼロ超であり、最大１３０Ｊ／ｇの場合、△Ｔ＞−０．１２９９△Ｈ＋６２．８１
△Ｈが１３０Ｊ／ｇ超の場合、△Ｔ≧４８℃を有する）
（ここで、ＣＲＹＳＴＡＦピークは、累積ポリマーの少なくとも５パーセントを用いて決定され、ポリマーの５パーセント未満が同定可能なＣＲＹＳＴＡＦピークを有する場合、ＣＲＹＳＴＡＦ温度が、３０℃である）、ならびに／または
（Ｃ）エチレン／α−オレフィンインターポリマーの圧縮成形フィルムで測定した３００パーセントの歪みおよび１サイクルでの弾性回復率Ｒｅ、ならびにグラム／立方センチメートルでの密度ｄを有する（ここで、エチレン／α−オレフィンインターポリマーが架橋相を実質的に有さない場合、Ｒｅおよびｄの数値は、以下の関係、
Ｒｅ＞１４８１−１６２９（ｄ）を満たす）、ならびに／または
（Ｄ）ＴＲＥＦを使用して分画したときに４０℃〜１３０℃で溶出する分子分画を有し、分画が、同じ温度間で溶出する同程度のランダムエチレンインターポリマー分画のものよりも少なくとも５パーセント高いモルコモノマー含有量を有することを特徴とする（ここで、この同程度のランダムエチレンインターポリマーは、同じコモノマー（複数可）を有し、（ポリマー全体に基づいて）エチレン／α−オレフィンインターポリマーのものの１０パーセント以内のメルトインデックス、密度、およびモルコモノマー含有量を有する）ならびに／または、
（Ｅ）２５℃での貯蔵弾性率Ｇ’（２５℃）および１００℃での貯蔵弾性率Ｇ’（１００℃）を有し、ここで、Ｇ’（２５℃）対Ｇ’（１００℃）の比は、１：１〜９：１の範囲内である。
【０１０２】
エチレン／α−オレフィンマルチブロックコポリマーはまた、以下、
（Ｆ）ＴＲＥＦを用いて分画したときに４０℃〜１３０℃の間で溶出する分子分画（分画は、少なくとも０．５〜最大１のブロックインデックスおよび約１．３超の分子量分布Ｍｗ／Ｍｎを有することを特徴とする）、ならびに／または
（Ｇ）０超かつ最大１．０の平均ブロックインデックスおよび１．３超の分子量分布Ｍｗ／Ｍｎを有し得る。
【０１０３】
エチレン／α−オレフィンマルチブロックコポリマーは、特性（Ａ）〜（Ｇ）のうちの１つ、いくつか、全て、または任意の組み合わせを有し得ることが理解される。ブロックインデックスは、その目的のために参照により本明細書に組み込まれる、米国特許第７，６０８，６６８号に詳述されるように決定することができる。特性（Ａ）〜（Ｇ）を決定するための分析方法は、例えば、その目的のために参照により本明細書に組み込まれる、米国特許第７，６０８，６６８号の第３１欄２６行目〜第３５欄４４行目に開示されている。
【０１０４】
一実施形態では、エチレン／α−オレフィンマルチブロックコポリマーは、ハードセグメントおよびソフトセグメントを有し、スチレンを含まず、（ｉ）エチレンおよび（ｉｉ）Ｃ４−Ｃ８α−オレフィンのみからなり、かつ１．７〜３．５のＭｗ／Ｍｎ、摂氏での少なくとも１つの融点Ｔｍ、およびグラム／立方センチメートルでの密度ｄを有するものとして定義され、ここで、Ｔｍおよびｄの数値は、以下の関係、
Ｔｍ＞−２００２．９＋４５３８．５（ｄ）−２４２２．２（ｄ）２に対応し、
式中、密度ｄは、０．８５０ｇ／ｃｃ、または０．８６０ｇ／ｃｃ、または０．８７０ｇ／ｃｃ、または０．８７５ｇ／ｃｃから、０．８８０ｇ／ｃｃ、または０．８９０ｇ／ｃｃまでであり、融点Ｔｍは、１１０℃、または１１５℃、または１２０℃から、１２５℃、または１３０℃、または１３５℃までである。
【０１０５】
一実施形態では、エチレン／α−オレフィンマルチブロックコポリマーは、（エチレンコモノマーおよびオクテンコモノマーのみからなる）エチレン／１−オクテンマルチブロックコポリマーであり、かつ以下の特性、（１）１．７もしくは１．８から、２．２、もしくは２．５、もしくは３．５までのＭｗ／Ｍｎ、ならびに／または（２）０．８６０ｇ／ｃｃもしくは０．８６５ｇ／ｃｃから、０．８７０ｇ／ｃｃもしくは０．８８０ｇ／ｃｃまでの密度、ならびに／または（３）１１０℃もしくは１１５℃から、１２５℃、もしくは１３０℃、もしくは１３５℃までの融点Ｔｍ、ならびに／または（４）０．１ｇ／１０分もしくは０．５ｇ／１０分から、１．０ｇ／１０分、もしくは２．０ｇ／１０分、もしくは５ｇ／１０分、もしくは１０ｇ／１０分までのメルトインデックス（ＭＩ）、ならびに／または（５）５０〜８５重量％のソフトセグメントおよび４０〜１５重量％のハードセグメント、ならびに／または（６）ソフトセグメント中、１０モル％、もしくは１３モル％、もしくは１４モル％、もしくは１５モル％から、１６モル％、もしくは１７モル％、もしくは１８モル％、もしくは１９モル％、もしくは２０モル％のＣ４−Ｃ１２α−オレフィン、ならびに／または（７）ハードセグメント中、０．５モル％、もしくは１．０モル％、もしくは２．０モル％、もしくは３．０モル％から、４．０モル％、もしくは５モル％、もしくは６モル％、もしくは７モル％、もしくは９モル％のオクテン、ならびに／または（８）ＡＳＴＭ  Ｄ１７０８に従って、２１℃、３００％３００％分−１の変形速度で測定して、５０％もしくは６０％から、７０％、もしくは８０％、もしくは９０％の弾性回復率（Ｒｅ）、ならびに／または（９）ブロックの多分散分布およびブロックサイズの多分散分布のうちの１つ、いくつか、または全てを有する。
【０１０６】
一実施形態では、エチレン／α−オレフィンマルチブロックコポリマーは、エチレン／オクテンマルチブロックコポリマーである。一実施形態では、エチレン／オクテンマルチブロックコポリマーは、Ｍｉｄｌａｎｄ，Ｍｉｃｈｉｇａｎ，ＵＳＡのＴｈｅ  Ｄｏｗ  Ｃｈｅｍｉｃａｌ  Ｃｏｍｐａｎｙから入手可能な商標名ＩＮＦＵＳＥ（商標）として販売されている。
【０１０７】
エチレン／α−オレフィンマルチブロックコポリマーは、参照により本明細書に組み込まれる、米国特許第７，８５８，７０６号に記載のものなどの鎖シャトリングプロセスを介して生成することができる。具体的には、好適な鎖シャトリング剤および関連情報は、第１６欄３９行目〜第１９欄４４行目に列挙されている。好適な触媒は、第１９欄４５行目〜第４６欄１９行目に記載されており、好適な共触媒は、第４６欄２０行目〜第５１欄２８行目に記載されている。このプロセスは、文書全体にわたって記載されているが、特に第５１欄２９行目〜第５４欄５６行目に記載されている。このプロセスはまた、例えば、以下、米国特許第７，６０８，６６８号、米国特許第７，８９３，１６６号、および米国特許第７，９４７，７９３号にも記載されている。
【０１０８】
第２の層は、２つ以上のエチレン／α−オレフィンマルチブロックコポリマーを含み得る。
【０１０９】
一実施形態では、第２の層は、第２の層の総重量に基づいて、１０重量％、または２０重量％、または２５重量％、または３０重量％から、３５重量％、または４０重量％、または４５重量％、または５０重量％、または６０重量％、または７０重量％、または８０重量％、または９０重量％、または１００重量％までのエチレン／α−オレフィンマルチブロックコポリマーを含有する。
【０１１０】
エチレン／α−オレフィンブロックコポリマーは、本明細書に開示される２つ以上の実施形態を含み得る。
【０１１１】
（２）エチレン／プロピレン／ジエンターポリマー
一実施形態では、第２の層は、エチレン／プロピレン／ジエンターポリマーを含む。「エチレン／プロピレン／ジエンターポリマー」（「ＥＰＤＭ」）は、過半重量パーセント（すなわち、５０重量％超）のエチレン由来の単位を有するポリマーであり、プロピレンコモノマー由来の単位およびジエンコモノマー由来の単位もまた含む。
【０１１２】
ＥＰＤＭターポリマーは、ジエンモノマー由来の単位を含む。ジエンは、６〜１５個の炭素原子を有する共役、非共役、直鎖状、分枝鎖状、または環状炭化水素ジエンであり得る。好適なジエンの非限定的な例としては、１，４−ヘキサジエン；１，６−オクタジエン；１，７−オクタジエン；１，９−デカジエン；分枝鎖状非環式ジエン（５−メチル−１，４−ヘキサジエン、３，７−ジメチル−１，６−オクタジエン、３，７−ジメチル−１，７−オクタジエン、およびジヒドロミリセンとジヒドロオシネンとの混合異性体など）；単環脂環式ジエン（１，３−シクロペンタジエン、１，４−シクロヘキサジエン、１，５−シクロオクタジエン、および１，５−シクロドデカジエンなど）；ならびに多環脂環式縮合および架橋環ジエン（テトラヒドロインデン、メチルテトラヒドロインデン、ジシクロペンタジエン、およびビシクロ−（２，２，１）−ヘプタ−２，５−ジエンなど）；アルケニル、アルキリデン、シクロアルケニル、およびシクロアルキリデンノルボルネン（５−メチレン−２−ノルボルネン（ＭＮＢ）、５−プロペニル−２−ノルボルネン、５−イソプロピリデン−２−ノルボルネン、５−（４−シクロペンテニル）−２−ノルボルネン、５−シクロヘキシリデン−２−ノルボルネン、５−ビニル−２−ノルボルネン、ノルボルナジエン、５−エチリデン−２−ノルボルネン（ＥＮＢ）、５−ビニリデン−２−ノルボルネン（ＶＮＢ）、５−メチレン−２−ノルボルネン（ＭＮＢ）、ジシクロペンタジエン（ＤＣＰＤ）など）、ならびにそれらの組み合わせが挙げられる。好適なジエンのさらなる非限定的な例としては、４−メチル−１，４−ヘキサジエン、７−メチル−１，６−オクタジエン、５，７−ジメチル−１，６−オクタジエン、３，７，１１−トリメチル−１，６，１０−オクタトリエン、６−メチル−１，５−ヘプタジエン、１，３−ブタジエン、１，６−ヘプタジエン、１，８−ノナジエン、１，９−デカジエン、１，１０−ウンデカジエン、１，５−シクロドデカジエン、ビシクロ［２．２．１］ヘプタ−２，５−ジエン（ノルボルナジエン）、テトラシクロドデセン、ブタジエン、ジシクロペンタジエン、ビニルノルボルネン、ジヒドロミリセンとジヒドロオシネンとの混合異性体、テトラヒドロインデン、メチルテトラヒドロインデン、５−プロペニル−２−ノルボルネン、５−イソプロピリデン−２−ノルボルネン、５−（４−シクロペンテニル）−２−ノルボルネン、５−シクロヘキシリデン−２−ノルボルネン、５−ビニル−２−ノルボルネン、およびそれらの組み合わせが含まれる。好適なＥＰＤＭターポリマーの非限定的な例は、Ｔｈｅ  Ｄｏｗ  Ｃｈｅｍｉｃａｌ  Ｃｏｍｐａｎｙから入手可能なＮＯＲＤＥＬ（商標）ＩＰ３７６０Ｐである。
【０１１３】
第２の層は、２つ以上のＥＰＤＭターポリマーを含み得る。
【０１１４】
一実施形態では、第２の層は、第２の層の総重量に基づいて、２０重量％、または２５重量％、または３０重量％から、３５重量％、または４０重量％、または４５重量％、または５０重量％、または６０重量％、または７０重量％、または８０重量％、または９０重量％までのＥＰＤＭターポリマーを含有する。
【０１１５】
ＥＰＤＭターポリマーは、本明細書に開示される２つ以上の実施形態を含み得る。
【０１１６】
（３）任意の添加剤
一実施形態では、第２の層は、任意の添加剤を含む。好適な添加剤の非限定的な例としては、充填剤（例えば、カーボンブラックおよびシリカ）、可塑剤、油（例えば、パラフィン油）、安定剤、酸化防止剤（例えば、亜鉛２−メルカプトトルミンダゾール（ｍｅｒｃａｐｔｏｔｏｌｕｍｉｎｄａｚｏｌｅ）、４，４’−ビス（アルファ，アルファ−ジメチルベンキシル）ジフェニルアミン、および重合１，２−ジヒドロ−２，２，４−トリメチルキノリン）、顔料、染料、ブロッキング防止添加剤、ポリマー添加剤、消泡剤、保存剤、増粘剤、レオロジー修飾剤、湿潤剤、充填剤、溶媒、核化剤、界面活性剤、キレート剤、ゲル化剤、加工助剤、中和剤、難燃剤、蛍光剤、相溶化剤、抗菌剤、助剤（例えば、トリメタクリル酸トリメチロールプロパン（ＴＭＰＴＭＡ））、架橋剤（例えば、過酸化ジクミル）、水、ならびにそれらの組み合わせが挙げられる。
【０１１７】
一実施形態では、第２の層は、第２の層の総重量に基づいて、（１）０重量％、または３０重量％、または３５重量％、または４０重量％、または４５重量％から、５０重量％、または５５重量％、または６０重量％までのエチレン／α−オレフィンマルチブロックコポリマーと、（２）０重量％、または２０重量％、または２５重量％、または３０重量％から、３５重量％、または４０重量％、または４５重量％、または５０重量％までのＥＰＤＭターポリマーと、（３）０重量％、または３０重量％、または４０重量％、または４５重量％から、５０重量％、または５５重量％、または６０重量％、または６５重量％、または７０重量％、または７５重量％、または８０重量％までの充填剤と、（４）０重量％、または５重量％、または６重量％から、１０重量％、または１５重量％、または２０重量％、または２５重量％までの油と、（５）０重量％、または０．１重量％、または０．５重量％、または１．０重量％、または２．０重量％から、２．３重量％、または２．５重量％、または３．０重量％までの架橋剤と、（６）０重量％、または０．１重量％、または０．５重量％、または１．０重量％、または１．２重量％から、１．４重量％、または１．５重量％、または２．０重量％までの助剤と、（７）０重量％、または０．１重量％、または０．５重量％、または１．０重量％、または１．５重量％から、２．０重量％、または２．５重量％、または３．０重量％までの酸化防止剤とを含有する。
【０１１８】
第２の層は、本明細書に開示される２つ以上の実施形態を含み得る。
【０１１９】
本明細書に開示される組成物および層の各々における構成要素の合計が、１００重量パーセント（重量％）をもたらすことが理解される。
【０１２０】
Ｄ．物品
本開示は、物品を提供する。一実施形態では、本物品は、（Ａ）２つの対向する表面を有する接着層と、（Ｂ）任意で、接着層の第１の表面と直接接触している第１の層であって、布地を含有する、第１の層と、（Ｃ）任意で、接着層の第２の表面と直接接触している第２の層であって、エチレン／α−オレフィンマルチブロックコポリマー、ＥＰＤＭターポリマー、およびそれらの組み合わせから選択されるエチレン系ポリマーを含有する、第２の層とを含む。一実施形態では、接着層は、第１の層および／または第２の層に架橋される。
【０１２１】
一実施形態では、接着層を、接着組成物の一部として第１層に塗布し、次いで乾燥させて、以下の構造、第１の層／接着層を有する物品の接着層を形成する。
【０１２２】
一実施形態では、第２の層は、接着層の第２の表面に塗布される。一実施形態では、第２の層を、接着層の第２の表面に塗布して、以下の構造、第１の層／接着層／第２の層（以下、「構造１」）を有する積層物品を形成する。
【０１２３】
一実施形態では、構造１は、次いで、２０℃、または３０℃、または４０℃、または５０℃、または６０℃から、７０℃または８０℃までの温度、および０ＭＰａ、または０．１ＭＰａ、または０．２ＭＰａから、０．３ＭＰａ、または０．４ＭＰａ、または０．５ＭＰａまでの圧力で、１秒間から、２秒間または５秒間まで圧縮される（以下、「初期圧縮」）。初期圧縮は、ローラー処理によって実行される。初期圧縮後、接着層の少なくとも一部分は、第１の層および／または第２の層に架橋される。一実施形態では、初期圧縮後、本物品は、１０ｇ／ｃｍ、または２０ｇ／ｃｍ、または３０ｇ／ｃｍ、または４０ｇ／ｃｍ、または５０ｇ／ｃｍ、または６０ｇ／ｃｍ、または７０ｇ／ｃｍ、または８０ｇ／ｃｍ、または９０ｇ／ｃｍ、または１００ｇ／ｃｍ、または１１０ｇ／ｃｍ、または１２０ｇ／ｃｍ、または１３０ｇ／ｃｍ、または１４０ｇ／ｃｍから、１５０ｇ／ｃｍ、または１６０ｇ／ｃｍ、または１７０ｇ／ｃｍ、または１８０ｇ／ｃｍ、または１９０ｇ／ｃｍ、または２００ｇ／ｃｍ、または３００ｇ／ｃｍ、または４００ｇ／ｃｍ、または５００ｇ／ｃｍまでの剥離強度を有する。初期圧縮後のより高い剥離強度は、高温硬化オーブンへの移動中に物品層が互いに分離するのを防ぐため、有利である。
【０１２４】
一実施形態では、構造１が初期圧縮を受けた後、それは、１３０℃、または１４０℃、または１５０℃、または１６０℃、または１７０℃から、１８０℃または１９０℃までの温度、および０．１ＭＰａ、または０．５ＭＰａ、または０．６ＭＰａから、０．７ＭＰａ、または０．８ＭＰａ、または１．０ＭＰａ、または１．５ＭＰａ、または１．８ＭＰａまでの圧力で、２分間、または５分間、または１０分間から、１５分間、または２０分間、または２５分間まで圧縮される（以下、「最終圧縮」）。一実施形態では、最終圧縮は、圧縮成形機を使用して実行される。一実施形態では、最終圧縮後、接着層の少なくとも一部分は、第１の層および／または第２の層に架橋される。一実施形態では、最終圧縮後、本物品は、４５０ｇ／ｃｍ、または５００ｇ／ｃｍ、または７５０ｇ／ｃｍ、または１０００ｇ／ｃｍ、または１１００ｇ／ｃｍ、または１２００ｇ／ｃｍ、または１３００ｇ／ｃｍ、または１４００ｇ／ｃｍ、または１５００ｇ／ｃｍ、または１６００ｇ／ｃｍ、または１７００ｇ／ｃｍ、または１８００ｇ／ｃｍ、または１９００ｇ／ｃｍ、または２０００ｇ／ｃｍ、または２５００ｇ／ｃｍ、または３０００ｇ／ｃｍ、または３５００ｇ／ｃｍから、４０００ｇ／ｃｍ、または５０００ｇ／ｃｍ、または５５００ｇ／ｃｍ、または６０００ｇ／ｃｍまでの剥離強度を有する。最終圧縮後のより高い剥離強度は、該物品の使用中に物品層が互いに分離するのを防ぐため、有利である。
【０１２５】
好適な物品の非限定的な例としては、タイミングベルト（例えば、自動車用タイミングベルト）、コンベヤベルト、コーティングされた生地、織物構造（バナーおよびテントなど）、強化配管、多層包装フィルム、ならびにワイヤーおよびケーブル用途が挙げられる。一実施形態では、本物品は、タイミングベルトである。
【０１２６】
一実施形態では、本物品は、自動車用タイミングベルトである。一実施形態では、本物品は、（Ａ）２つの対向する表面を有する接着層であって、（ｉ）０．１ｇ／１０分〜３００ｇ／１０分のメルトインデックスを有する官能化エチレン系ポリマーと、（ｉｉ）０．０１重量％〜４５重量％の官能化炭化水素（例えば、官能化ポリブタジエン）と、（ｉｉｉ）粘着付与剤と、（ｉｖ）任意で架橋剤と、（ｖ）任意でエチレン系ポリマーと、（ｖｉ）任意でスチレン系ブロックコポリマーと、（ｖｉｉ）任意で添加剤と、接着層と、（Ｂ）接着層の第１の表面と直接接触している第１の層であって、布地（例えば、ＰＥＴ繊維および綿繊維を有する布地）を含有する、第１の層と、（Ｃ）接着層の第２の表面と直接接触している第２の層であって、（１）エチレン／α−オレフィンマルチブロックコポリマー、（２）エチレン／プロピレン／ジエンターポリマー、およびそれらの組み合わせから選択されるエチレン系ポリマーを含有する、第２の層と、任意で添加剤とを含み、本物品は、以下の特性、（ａ）１０ｇ／ｃｍ、もしくは２０ｇ／ｃｍ、もしくは３０ｇ／ｃｍ、もしくは４０ｇ／ｃｍ、もしくは５０ｇ／ｃｍ、もしくは６０ｇ／ｃｍ、もしくは７０ｇ／ｃｍ、もしくは８０ｇ／ｃｍ、もしくは９０ｇ／ｃｍ、もしくは１００ｇ／ｃｍ、もしくは１１０ｇ／ｃｍ、もしくは１２０ｇ／ｃｍ、もしくは１３０ｇ／ｃｍ、もしくは１４０ｇ／ｃｍから、１５０ｇ／ｃｍ、もしくは１６０ｇ／ｃｍ、もしくは１７０ｇ／ｃｍ、もしくは１８０ｇ／ｃｍ、もしくは１９０ｇ／ｃｍ、もしくは２００ｇ／ｃｍ、もしくは３００ｇ／ｃｍ、もしくは４００ｇ／ｃｍ、もしくは５００ｇ／ｃｍまでの初期圧縮後の剥離強度、および／または（ｂ）４５０ｇ／ｃｍ、もしくは５００ｇ／ｃｍ、もしくは７５０ｇ／ｃｍ、もしくは１０００ｇ／ｃｍ、もしくは１１００ｇ／ｃｍ、もしくは１２００ｇ／ｃｍ、もしくは１３００ｇ／ｃｍ、もしくは１４００ｇ／ｃｍ、もしくは１５００ｇ／ｃｍ、もしくは１６００ｇ／ｃｍ、もしくは１７００ｇ／ｃｍ、もしくは１８００ｇ／ｃｍ、もしくは１９００ｇ／ｃｍ、もしくは２０００ｇ／ｃｍ、もしくは２５００ｇ／ｃｍ、もしくは３０００ｇ／ｃｍ、もしくは３５００ｇ／ｃｍから、４０００ｇ／ｃｍ、もしくは５０００ｇ／ｃｍ、もしくは５５００ｇ／ｃｍ、もしくは６０００ｇ／ｃｍまでの最終圧縮後の剥離強度、および／または（ｃ）０．５ｍｍもしくは１．０ｍｍから、１．５ｍｍ、もしくは２．０ｍｍ、もしくは２．５ｍｍ、もしくは３．０ｍｍ、もしくは４．０ｍｍ、もしくは５．０ｍｍ、もしくは１０ｍｍ、もしくは２０ｍｍ、もしくは３０ｍｍ、もしくは４０ｍｍ、もしくは５０ｍｍまでの厚さ、および／または（ｄ）接着層が第１の層に架橋されていること、および／または（ｅ）接着層が第２の層に架橋されていることのうちの１つ、いくつか、または全てを有する。
【０１２７】
本物品は、本明細書に開示される２つ以上の実施形態を含み得る。
【０１２８】
試験方法
酸価（ａｃｉｄ  ｖａｌｕｅ）（または酸価（ａｃｉｄ  ｎｕｍｂｅｒ））は、ＡＳＴＭ  Ｄ１３８６／７に従って測定する。酸価は、物質中に存在する未反応の脂肪酸の量の尺度である。酸価は、１グラムの物質（例えば、官能化ポリブタジエン）中に存在する遊離脂肪酸の中和に必要とされる水酸化カリウムのミリグラム数である。酸価の単位は、ｍｇ  ＫＯＨ／ｇである。
【０１２９】
化学天秤を使用して乾燥したコーティングされた生地をグラムで秤量し、生地の重量と乾燥したコーティングされた生地の重量との間の差を決定することによって、コート重量を測定する。次いで、測定した重量差を面積で割ることによってコート重量を計算し、結果を１平方メートル当たりのグラム（ｇ／ｍ２）で報告する。
【０１３０】
密度は、ＡＳＴＭ  Ｄ７９２、方法Ｂに従って測定する。結果を１立方センチメートル当たりのグラム（ｇ）（ｇ／ｃｃまたはｇ／ｃｍ３）で記録する。
【０１３１】
「ヨウ素価」は、１００グラムのＫＯＨによって消費されるグラムでのヨウ素の質量である。ヨウ素価は、水素化の程度の指標であり、ドイツのＥｉｎｈｅｉｔｓｍｅｔｈｏｄｅ  ＤＧＦ  Ｃ−Ｖ１１ａ（５３）（ｇＩ２／１００ｇ）に従って決定する。
【０１３２】
メルトインデックス（ＭＩ）（Ｉ２）は、ＡＳＴＭ  Ｄ１２３８、条件１９０℃／２．１６キログラム（ｋｇ）の重量に従って測定し、１０分当たりに溶出されるグラム（ｇ／１０分）で報告する。
【０１３３】
剥離強度は、以下の実施例の節に記載のように、Ｔ−剥離試験を介して測定する。
【０１３４】
「流動点」は、液体が半固体になり、その流動特性を失う最低温度、または換言すると、液体が流動する最低温度である。流動点は、ＡＳＴＭ  Ｄ９７に従って測定する。
【０１３５】
環球式軟化点は、ＡＳＴＭ  Ｅ２８に従って、Ｍｅｔｔｌｅｒ  Ｔｏｌｅｄｏ  ＦＰ９００Ｔｈｅｒｍｏｓｙｓｔｅｍを使用して測定する。
【０１３６】
示差走査熱量測定示差走査熱量測定（ＤＳＣ）を使用して、広範囲の温度にわたるポリマーの溶融および結晶化挙動を測定することができる。例えば、ＲＣＳ（冷蔵冷却システム）およびオートサンプラーを備えたＴＡ  Ｉｎｓｔｒｕｍｅｎｔｓ  Ｑ１０００ＤＳＣを使用して、この分析を実行する。試験中、５０ｍｌ／分の窒素パージ気体流を使用する。各試料を約１７５℃で薄フィルムに溶融圧縮し、次いで、溶融試料を室温（約２５℃）まで空冷する。３〜１０ｍｇ、直径６ｍｍの試験片を冷却したポリマーから抽出し、秤量し、軽量アルミニウム皿（約５０ｍｇ）内に置き、圧着して閉じた。次いで、分析を実行して、その熱特性を決定する。
【０１３７】
試料温度に上下の勾配を付けて熱流量対温度プロファイルを作製することによって、試料の熱挙動を決定する。まず、試料を１８０℃まで急速に加熱し、３分間等温保持して、その熱履歴を除去する。次に、試料を１０℃／分の冷却速度で−４０℃まで冷却し、−４０℃で３分間等温保持する。次いで、試料を１０℃／分の加熱速度で１８０℃（これは「第２の加熱」勾配である）まで加熱する。冷却曲線および第２の加熱曲線を記録する。結晶化の開始から−２０℃までのベースライン終点を設定することによって、冷却曲線を分析する。−２０℃から溶融終了までのベースライン終点を設定することによって、熱曲線を分析する。決定した値は、外挿された溶融開始Ｔｍである。
【０１３８】
まず、溶融転移の開始と終了との間にベースラインを引くことによって、ＤＳＣ加熱曲線から融点Ｔｍを決定する。次いで、溶融ピークの低温側のデータに接線を引く。この線がベースラインと交差する場所が、外挿された溶融開始（Ｔｍ）である。これは、Ｂｅｒｎｈａｒｄ  Ｗｕｎｄｅｒｌｉｃｈ，Ｔｈｅ  Ｂａｓｉｓ  ｏｆ  Ｔｈｅｒｍａｌ  Ａｎａｌｙｓｉｓ，ｉｎ  Ｔｈｅｒｍａｌ  Ｃｈａｒａｃｔｅｒｉｚａｔｉｏｎ  ｏｆ  Ｐｏｌｙｍｅｒｉｃ  Ｍａｔｅｒｉａｌｓ９２，２７７−２７８（Ｅｄｉｔｈ  Ａ．Ｔｕｒｉ  ｅｄ．，２ｄ  ｅｄ．１９９７）に記載のとおりである。
【０１３９】
ガラス転移温度Ｔｇは、Ｂｅｒｎｈａｒｄ  Ｗｕｎｄｅｒｌｉｃｈ，Ｔｈｅ  Ｂａｓｉｓ  ｏｆ  Ｔｈｅｒｍａｌ  Ａｎａｌｙｓｉｓ，ｉｎ  Ｔｈｅｒｍａｌ  Ｃｈａｒａｃｔｅｒｉｚａｔｉｏｎ  ｏｆ  Ｐｏｌｙｍｅｒｉｃ  Ｍａｔｅｒｉａｌｓ９２，２７８−２７９（Ｅｄｉｔｈ  Ａ．Ｔｕｒｉ  ｅｄ．，２ｄ  ｅｄ．１９９７）に記載のように、試料の半分で液体熱容量が増加したＤＳＣ加熱曲線から決定する。ガラス転移領域の下および上からベースラインを引き、Ｔｇ領域を通して外挿する。試料の熱容量がこれらのベースラインの中間となる温度が、Ｔｇである。
【０１４０】
ゲル浸透クロマトグラフィー（ＧＰＣ）。ロボット支援送達（ＲＡＤ）システムを備えた高温ゲル浸透クロマトグラフィー（ＧＰＣ）システムを、試料調製および試料注入に使用する。濃度検出器は、Ｐｏｌｙｍｅｒ  Ｃｈａｒ  Ｉｎｃ．（Ｖａｌｅｎｃｉａ，Ｓｐａｉｎ）製の赤外線検出器（ＩＲ−５）である。データ収集は、Ｐｏｌｙｍｅｒ  Ｃｈａｒ  ＤＭ１００データ取得ボックスを使用して実行する。担体溶媒は、１，２，４−トリクロロベンゼン（ＴＣＢ）である。このシステムは、Ａｇｉｌｅｎｔ製のオンライン溶媒脱気デバイスを備えている。カラム区画は、１５０℃で作動する。カラムは、４つのＭｉｘｅｄ  Ａ  ＬＳの３０ｃｍ、２０ミクロンカラムである。溶媒は、およそ２００ｐｐｍの２，６−ジ−ｔ−ブチル−４−メチルフェノール（ＢＨＴ）を含有する、窒素パージした１，２，４−トリクロロベンゼン（ＴＣＢ）である。流量は、１．０ｍＬ／分であり、注入体積は、２００μｌである。穏やかに撹拌しながら、Ｎ２パージし、予熱した（２００ｐｐｍのＢＨＴを含有する）ＴＣＢ中、試料を１６０℃で２．５時間溶解させることによって、「２ｍｇ／ｍＬ」の試料濃度を調製する。
【０１４１】
２０の狭い分子量分布のポリスチレン標準物質を実行することによって、ＧＰＣカラムセットを較正する。標準物質の分子量（ＭＷ）は５８０ｇ／ｍｏｌ〜８，４００，０００ｇ／ｍｏｌの範囲であり、標準物質は６つの「カクテル」混合物中に収容した。各標準混合物は、個々の分子量間で少なくとも１０の分離を有している。各ＰＳ標準物質換算のポリプロピレン分子量は、ポリプロピレン（Ｔｈ．Ｇ．Ｓｃｈｏｌｔｅ，Ｎ．Ｌ．Ｊ．Ｍｅｉｊｅｒｉｎｋ，Ｈ．Ｍ．Ｓｃｈｏｆｆｅｌｅｅｒｓ，＆Ａ．Ｍ．Ｇ．Ｂｒａｎｄｓ，Ｊ．Ａｐｐｌ．Ｐｏｌｙｍ．Ｓｃｉ．，２９，３７６３−８２（１９８４））およびポリスチレン（Ｅ．Ｐ．Ｏｔｏｃｋａ，Ｒ．Ｊ．Ｒｏｅ，Ｎ．Ｙ．Ｈｅｌｌｍａｎ，＆Ｐ．Ｍ．Ｍｕｇｌｉａ，Ｍａｃｒｏｍｏｌｅｃｕｌｅｓ，４，５０７（１９７１））について報告されたマルク−ホウインク係数を用いて、以下の等式、
【数１】
2020517810.tif 000002
を使用することによって計算し、式中、Ｍｐｐは、ＰＰ換算のＭＷであり、ＭＰＳは、ＰＳ換算のＭＷであり、ｌｏｇ  Ｋ、ならびにＰＰおよびＰＳのマルク−ホウインク係数の値は、以下に列挙する。
【表１】
2020517810.tif 000003
４次多項式当て嵌めを溶出体積の関数として使用して、対数分子量較正を生成する。数平均（Ｍｎ）分子量および重量平均（Ｍｗ）分子量は、以下の等式、
【数２】
2020517810.tif 000004
に従って計算し、式中、ＷｆｉおよびＭｉはそれぞれ、溶出構成要素ｉの重量分率および分子量である。
【０１４２】
質量検出器定数、レーザー光散乱検出器定数、および粘度計検出器定数は、重量平均分子量（Ｍｗ＝１２０，０００ｇ／ｍｏｌ、ｄｎ／ｄｃ＝−０．１０４ｍＬ／ｇ、ＭＷＤ＝２．９）および固有粘度（１．８７３ｄＬ／ｇ）の即知の値を有する標準参照（参照ポリマーは、直鎖状ポリエチレンホモポリマーである）を使用して決定する。クロマトグラフィー濃度は、第２のビリアル係数効果（分子量に対する濃度効果）への対処を排除するのに十分に低いと仮定する。
【０１４３】
検出器オフセットを決定するための体系的手法は、ＢａｌｋｅおよびＭｏｕｒｅｙらによって公開されたもの（Ｍｏｕｒｅｙ＆Ｂａｌｋｅ，Ｃｈｒｏｍａｔｏｇｒａｐｈｙ  Ｐｏｌｙｍ．Ｃｈｐｔ１２，（１９９２））（Ｂａｌｋｅ，Ｔｈｉｔｉｒａｔｓａｋｕｌ，Ｌｅｗ，Ｃｈｅｕｎｇ＆Ｍｏｕｒｅｙ，Ｃｈｒｏｍａｔｏｇｒａｐｈｙ  Ｐｏｌｙｍ．Ｃｈｐｔ１３，（１９９２））と一貫する様式で、２つの検出器から得られたデータを使用して実装する一方で、重量平均分子量（Ｍｗ＝１２０，０００ｇ／ｍｏｌ、ｄｎ／ｄｃ＝−０．１０４ｍＬ／ｇ、ＭＷＤ＝２．９）および固有粘度（１．８７３ｄＬ／ｇ）の即知の値、ならびに狭いポリスチレン標準物質を有する標準参照（直鎖状ポリエチレンホモポリマー）を分析する。体系的手法を使用して、各検出器オフセットを最適化して、従来のＧＰＣ法を使用して観察されるものに可能な限り近い分子量結果を得る。
【０１４４】
ここで、本開示のいくつかの実施形態を、以下の実施例において詳述する。
【実施例】
【０１４５】
物品の生成に使用される材料を、以下の表１に提供する。
【表２−１】
2020517810.tif 000005
【表２−２】
2020517810.tif 000006
【０１４６】
１．接着組成物の調製
磁気撹拌下で、８５℃の溶媒中にエチレン系ポリマーペレットを直接分散させることによって、（エチレン系ポリマー原液の総重量に基づいて）１０重量％のエチレン系ポリマーを含有するエチレン系ポリマー原液を調製し、さらに２時間撹拌する。磁気撹拌下で、６０℃の溶媒中に粘着付与剤を直接溶解させることによって、（粘着付与剤原液の総重量に基づいて）２０重量％の粘着付与剤を含有する粘着付与剤原液を調製する。ＣＳ２８では、溶媒は、溶媒Ｂである。全ての他の例および比較試料では、溶媒は、溶媒Ａである。
【０１４７】
エチレン系ポリマー原液と、粘着付与剤原液と、可塑剤と、架橋剤とを所望の重量比で混合することによって、接着組成物を調製する。接着組成物を、室温（２３℃）で１０分間撹拌し、その後磁気撹拌下で、８０℃〜８５℃でさらに１０分間加熱する。
【０１４８】
２．第１の層／接着層の物品の調製
ＰＥＴ繊維および綿繊維を含有する生地ロール（「ＰＥＴ−綿生地」）を２つの異なるサイズのストリップ（１５．２４ｃｍ×２．５４ｃｍのストリップおよび１５．２４ｃｍ×１５．２４ｃｍのストリップ（長さ×幅））に切断する。１５．２４ｃｍ×２．５４ｃｍのストリップにはブラシを、および１５．２４ｃｍ×１５．２４ｃｍのストリップにはドローダウンバーを使用して、接着組成物を各ストリップの表面に塗布する。いずれの場合も、ストリップの長さの１２．７ｃｍを接着組成物でコーティングする。ＰＥＴ−綿生地の片面のみをコーティングする。コーティングされたＰＥＴ−綿生地ストリップを８０℃のオーブン内で５分間乾燥させて、ＰＥＴ生地上に接着層を形成する（ＰＥＴ−綿生地／接着層構造）。コート重量を測定する。必要に応じて、このプロセスを繰り返して、希望のコート重量を達成する。１５．２４ｃｍ×１５．２４ｃｍ構造を、１５．２４ｃｍ×２．５４ｃｍ構造に切断する。対照試料（ＣＳ１８）は、ＰＥＴ−綿生地上に接着組成物なしで調製する。
【０１４９】
ＰＥＴ生地に塗布した、各本発明の実施例および比較試料の接着層（乾燥した接着組成物）のコート重量を、表２〜４に提供する。各実施例および比較試料の接着層の組成を、表２〜４に提供する。
【０１５０】
３．ＰＥＴ−綿生地／接着層／ＯＢＣ層の物品
ＩＮＦＵＳＥ（商標）９００７エチレン／１−オクテンマルチブロックコポリマー（「ＯＢＣ」）（密度＝０．８６６ｇ／ｃｃ、メルトインデックス＝０．５ｇ／１０分（１９０℃／２．１６ｋｇ）、融点＝１１９℃、Ｍｗ＝＞１０，０００ｇ／ｍｏｌ、Ｔｈｅ  Ｄｏｗ  Ｃｈｅｍｉｃａｌ  Ｃｏｍｐａｎｙ製（４６．０８重量％）、Ｎ−３３０カーボンブラック（３２．２６重量％）、Ｈｉ−Ｓｉｌ（商標）２１０シリカ（ＰＰＧ  Ｉｎｄｕｓｔｒｉｅｓ、Ｉｎｃ．製）（９．２２重量％）、ＳＲ−３５０助剤（ＴＭＰＴＭＡ、Ｓａｒｔｏｍｅｒ  Ｃｏｍｐａｎｙ製）（１．３８重量％）、ＳＵＮＰＡＲ（商標）２２８０パラフィン油（ＨｏｌｌｙＦｒｏｎｔｉｅｒ  Ｒｅｆｉｎｉｎｇ＆Ｍａｒｋｅｔｉｎｇ  ＬＬＣ製）（６．９１重量％）、ＬＵＰＥＲＯＸ（商標）ＤＣ４０Ｐ−ＳＰ２架橋剤（過酸化ジクミル、Ａｒｋｅｍａ製）（２．３０重量％）、ＡＧＥＲＩＴＥ（商標）ＲＥＳＩＮ  Ｄ酸化防止剤（重合１，２−ジヒドロ−２，２，４−トリメチルキノリン、Ｖａｎｄｅｒｂｉｌｔ  Ｃｈｅｍｉｃａｌｓ，ＬＬＣ製）（０．４６重量％）、ＶＡＮＯＸ（商標）ＺＭＴＩ酸化防止剤（亜鉛２−メルカプトトルミンダゾール、Ｖａｎｄｅｒｂｉｌｔ  Ｃｈｅｍｉｃａｌｓ，ＬＬＣ製）（０．９２重量％）、およびＶＡＮＯＸ（商標）ＣＤＰＡ酸化防止剤（４，４’−ビス（アルファ，アルファ−ジメチルベンジル）ジフェニルアミン、Ｖａｎｄｅｒｂｉｌｔ  Ｃｈｅｍｉｃａｌｓ，ＬＬＣ製）（０．４６重量％）を押出機へと秤量し、押出機内でブレンドして、ＯＢＣ組成物を形成する。ＯＢＣ組成物を押し出し、１５．２４ｃｍ×２．５４ｃｍのストリップに切断する。
【０１５１】
ＯＢＣストリップは、上述のように調製したＰＥＴ−綿生地／接着層構造内の接着層の表面と接触する。以下の構造、ＰＥＴ−綿生地／接着層／ＯＢＣ層を有する物品を形成する。
【０１５２】
４．初期圧縮および接着試験−Ｔ−剥離試験
初期圧縮。ＰＥＴ−綿生地／接着層／ＯＢＣ層の物品を、８０℃まで２分間予熱し、２．６ｋｇのローラーを使用して２回圧縮する。実施例１〜２７および比較試料２〜２８では、初期圧縮プロファイルは以下のとおり（温度＝８０℃、圧力＝０．１〜０．２ＭＰａ、時間＝２〜４秒間）である。実施例２９〜４０および比較試料３３では、初期圧縮プロファイルは以下のとおり（温度＝７０℃、圧力＝０．１〜０．２ＭＰａ、時間＝２〜４秒間）である。初期圧縮後、試料を２３℃および４０％〜５０％の相対湿度で、少なくとも５時間エージングする。
【０１５３】
接着試験。Ｔｅｘｔｕｒｅ  Ｔｅｃｈｎｏｌｏｇｉｅｓ  Ｃｏｒｐ．製のＴＡ  ＸＴ  Ｐｌｕｓテクスチャ分析機を使用して、室温（２３℃）、５．０８ｃｍ／分の速度、および７．６２ｃｍの剥離距離で、ＰＥＴ−綿生地およびＯＢＣ層を剥離する。グラム力対距離プロファイルから、平均剥離強度（ｇ／ｃｍ）を決定する。２つまたは３つの試験試料を試験し、平均剥離強度を報告する。ＰＥＴ−綿生地とＯＢＣ層との間に様々な接着層が配置された、ＰＥＴ−綿生地とＯＢＣ層との間の接着を、表２〜４に提供する。
【０１５４】
５．最終圧縮および接着試験−Ｔ−剥離試験
最終圧縮。初期圧縮接着試験の後、上記の初期圧縮手順に従って、分離したＰＥＴ−綿生地／接着層／ＯＢＣ層の物品を、８０℃で再接着する。次いで、実施例１〜１７および比較試料２〜１８では、１つのＰＥＴ−綿生地／接着層／ＯＢＣ層の物品試料を、（圧力なしで）１８０℃のオーブン内に２０分間置く。同様に実施例１〜１７および比較試料２〜１８では、１つのＰＥＴ−綿生地／接着層／ＯＢＣ層の物品試料を、１３０℃まで２分間予熱し、以下の最終圧縮プロファイル（温度＝１３０℃、圧力＝１．５ＭＰａ、時間＝２分間）を有する圧縮成形機を使用して圧縮する。実施例２１〜２５および比較試料１９〜２８では、ＰＥＴ−綿生地／接着層／ＯＢＣ層の物品試料を、１３０℃まで２分間予熱し、以下の最終圧縮プロファイル（温度＝１３０℃、圧力＝１．５ＭＰａ、時間＝２分間）を有する圧縮成形機を使用して圧縮する。実施例２９〜４０および比較試料３３では、ＰＥＴ−綿生地／接着層／ＯＢＣ層の物品試料を、１８０℃まで２分間予熱し、以下の最終圧縮プロファイル（温度＝１８０℃、圧力＝０．６８９ＭＰａ、時間＝２分間）を有する圧縮成形機を使用して圧縮する。試料を２３℃および４０％〜５０％の相対湿度で、少なくとも５時間エージングする。
【０１５５】
接着試験。Ｔｅｘｔｕｒｅ  Ｔｅｃｈｎｏｌｏｇｉｅｓ  Ｃｏｒｐ．製のＴＡ  ＸＴ  Ｐｌｕｓテクスチャ分析機を使用して、室温（２３℃）、５．０８ｃｍ／分の速度、および２０．３２ｃｍの剥離距離で、ＰＥＴ−綿生地およびＯＢＣ層を剥離する。グラム力対距離プロファイルから、平均剥離強度（ｇ／ｃｍ）を決定する。２つまたは３つの試験試料を試験し、平均剥離強度を報告する。ＰＥＴ−綿生地とＯＢＣ層との間に様々な接着層が配置された、ＰＥＴ−綿生地とＯＢＣ層との間の接着を、表２〜４に提供する。
【０１５６】
表２〜４では、接着層は文字「Ａ」で示され、ＰＥＴ−綿生地／接着層／ＯＢＣ層の物品は文字「Ｂ」で示されている。説明として、ＰＥＴ−綿生地／接着層／ＯＢＣ層「１Ｂ」は接着層「１Ａ」を含有するため、実施例１は「１Ａ」および「１Ｂ」を構成する。
【０１５７】
６．結果および考察
示されるように、（Ａ）０．１〜３００ｇ／１０分のメルトインデックスを有するＭＡＨ−ｇ−エチレン／１−オクテンコポリマーと、０．０１〜４５重量％のＭＡＨ−ｇ−ポリブタジエンと、粘着付与剤と、架橋剤とを含有する接着層、（Ｂ）ＰＥＴ−綿生地、および（Ｃ）ＯＢＣ層（実施例１〜４０）から形成された物品は、（ｉ）１０ｇ／ｃｍ超の初期圧縮後の剥離強度、および（ｉｉ）４５０ｇ／ｃｍ超の最終圧縮後の剥離強度の両方を有利に示す。結果として、実施例１〜４０は、自動車用タイミングベルトとしての使用に好適である。
【０１５８】
対照的に、（Ａ）３００ｇ／１０分超のメルトインデックスを有するＭＡＨ−ｇ−エチレン／１−オクテンコポリマー（６６０ｇ／１０分のメルトインデックスを有するＡＦＦＩＮＩＴＹ（商標）ＧＡ１０００Ｒ）と、０．０１〜４５重量％のＭＡＨ−ｇ−ポリブタジエンと、粘着付与剤と、架橋剤とを含有する接着層、（Ｂ）ＰＥＴ−綿生地、および（Ｃ）ＯＢＣ層（ＣＳ８）から形成された物品は、初期圧縮後に０ｇ／ｃｍの低い剥離強度を呈する。結果として、ＣＳ８は、自動車用タイミングベルトとしての使用には好適ではない。
【０１５９】
加えて、（Ａ）０．１〜５０ｇ／１０分超のメルトインデックスを有する非官能化エチレン／１−オクテンコポリマー（０．１〜５０ｇ／１０分のメルトインデックスを有する、０．０１〜４５重量％のＭＡＨ−ｇ−ポリブタジエンと、粘着付与剤と、架橋剤とを含有する接着層、（Ｂ）ＰＥＴ−綿生地、および（Ｃ）ＯＢＣ層（ＣＳ７〜１１）から形成された物品は、（ｉ）初期圧縮後に低い剥離強度（０〜８．６６ｇ／ｃｍ）を呈する。結果として、ＣＳ７〜１１は、自動車用タイミングベルトとしての使用には好適ではない。
【表３−１】
2020517810.tif 000007
【表３−２】
2020517810.tif 000008
【表４】
2020517810.tif 000009
【表５】
2020517810.tif 000010
【０１６０】
本開示が、本明細書に含有される実施形態および例示に限定されず、実施形態の一部分、および異なる実施形態の要素の組み合わせを含む、それらの実施形態の修正形態を、以下の特許請求の範囲内に収まるように含むことが特に意図されている。
【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
物品であって、
２つの対向する表面を有する接着層であって、
（ｉ）０．１ｇ／１０分〜３００ｇ／１０分のメルトインデックスを有する官能化エチレン系ポリマーと、
（ｉｉ）０．０１重量％〜４５重量％の官能化炭化水素と、
（ｉｉｉ）粘着付与剤と、
（ｉｖ）架橋剤と、を含む、接着層を含む、物品。
【請求項２】
前記接着層の第１の表面と直接接触している第１の層であって、生地を含む、第１の層をさらに含む、請求項１に記載の物品。
【請求項３】
前記接着層が、前記第１の層に架橋されている、請求項２に記載の物品。
【請求項４】
前記接着層の第２の表面と直接接触している第２の層であって、エチレン／α−オレフィンマルチブロックコポリマー、エチレン／プロピレン／ジエンターポリマー、およびそれらの組み合わせからなる群から選択されるエチレン系ポリマーを含む、第２の層をさらに含む、請求項１に記載の物品。
【請求項５】
前記接着層が、前記第２の層に架橋されている、請求項４に記載の物品。
【請求項６】
前記接着層の第１の表面と直接接触している第１の層であって、ポリエステル繊維、ポリアミド繊維、セルロース繊維、およびそれらの組み合わせからなる群から選択される繊維を含む生地を含む、第１の層と、
前記接着層の第２の表面と直接接触している第２の層であって、エチレン／α−オレフィンマルチブロックコポリマー、エチレン／プロピレン／ジエンターポリマー、およびそれらの組み合わせからなる群から選択されるエチレン系ポリマーを含む、第２の層と、を含む、請求項１〜５のいずれかに記載の物品。
【請求項７】
前記接着層が、架橋されており、前記物品が、初期圧縮後に１０ｇ／ｃｍ〜５００ｇ／ｃｍの剥離強度を有する、請求項６に記載の物品。
【請求項８】
前記官能化炭化水素が、官能化ポリブタジエンである、請求項１〜７のいずれかに記載の物品。
【請求項９】
前記官能化炭化水素が、無水マレイン酸グラフト化ポリブタジエンである、請求項１〜８のいずれかに記載の物品。
【請求項１０】
前記官能化エチレン系ポリマーが、無水マレイン酸グラフト化エチレン系ポリマーである、請求項１〜９のいずれかに記載の物品。
【国際調査報告】
2020517810.tif 000011
2020517810.tif 000012